(57)【要約】【課題】内容物を包装した包装製品をそのまま電子レンジで加熱し、温度が上昇して内圧がかかったとき、その内圧を低下させることができる電子レンジ対応包装用積層フィルムおよびそれを使用した包装用袋を提供することである。【解決手段】少なくとも、基材フィルムとヒ−トシ−ル性樹脂層とを積層した積層フィルムからなり、更に、上記の基材フィルムとヒ−トシ−ル性樹脂層との層間に、室温以下の温度環境では所定の接着強度を有するが、高温の温度環境では上記の接着強度が低下する接着剤層を設けた電子レンジ対応包装用積層フィルムにおいて、上記のヒ−トシ−ル性樹脂層が、少なくとも、エチレン−α・オレフィン共重合体と高圧法低密度ポリエチレンとを含有する樹脂組成物によるヒ−トシ−ル性樹脂層からなることを特徴とする電子レンジ対応包装用積層フィルムおよびそれを使用した包装用袋に関するものである。【選択図】        図１
2004195757.tif 000002
【特許請求の範囲】
【請求項１】
少なくとも、基材フィルムとヒ−トシ−ル性樹脂層とを積層した積層フィルムからなり、更に、上記の基材フィルムとヒ−トシ−ル性樹脂層との層間に、室温以下の温度環境では所定の接着強度を有するが、高温の温度環境では上記の接着強度が低下する接着剤層を設けた電子レンジ対応包装用積層フィルムにおいて、上記のヒ−トシ−ル性樹脂層が、少なくとも、エチレン−α・オレフィン共重合体と高圧法低密度ポリエチレンとを含有する樹脂組成物によるヒ−トシ−ル性樹脂層からなることを特徴とする電子レンジ対応包装用積層フィルム。
【請求項２】
エチレン−α・オレフィン共重合体と高圧法低密度ポリエチレンとが、前者５重量％〜６０重量％に対し後者４０重量％〜９５重量％の配合割合で混合して含有していることを特徴とする上記の請求項１に記載する電子レンジ対応包装用積層フィルム。
【請求項３】
エチレン−α・オレフィン共重合体が、シングルサイト触媒を用いて重合したエチレン−α・オレフィン共重合体または直鎖状低密度ポリエチレンからなることを特徴とする上記の請求項１〜２のいずれか１項に記載する電子レンジ対応包装用積層フィルム。
【請求項４】
ヒ−トシ−ル性樹脂層が、着色層からなる遮光性層と、少なくとも、エチレン−α・オレフィン共重合体と高圧法低密度ポリエチレンとを含有する樹脂組成物によるヒ−トシ−ル性樹脂層との遮光性積層フィルムからなることを特徴とする上記の請求項１〜３のいずれか１項に記載する電子レンジ対応包装用積層フィルム。
【請求項５】
ヒ−トシ−ル性樹脂層が、少なくとも熱可塑性樹脂と白色系着色剤とを含む樹脂組成物による白色樹脂層、少なくとも熱可塑性樹脂と、黒色系着色剤、または、黒色系着色剤と白色系着色剤との混合物とを含む樹脂組成物による黒色ないし灰色樹脂層、および、少なくとも、エチレン−α・オレフィン共重合体と高圧法低密度ポリエチレンとを含有する樹脂組成物によるヒ−トシ−ル性樹脂層の順で共押出積層した遮光性積層フィルムからなることを特徴とする上記の請求項１〜４のいずれか１項に記載する電子レンジ対応包装用積層フィルム。
【請求項６】
ヒ−トシ−ル性樹脂層が、少なくとも熱可塑性樹脂と白色系着色剤とを含む樹脂組成物による第１の白色樹脂層、少なくとも熱可塑性樹脂と、黒色系着色剤、または、黒色系着色剤と白色系着色剤との混合物とを含む樹脂組成物による黒色ないし灰色樹脂層、少なくとも熱可塑性樹脂と白色系着色剤とを含む樹脂組成物による第２の白色樹脂層、および、少なくとも、エチレン−α・オレフィン共重合体と高圧法低密度ポリエチレンとを含有する樹脂組成物によるヒ−トシ−ル性樹脂層の順で共押出積層した遮光性積層フィルムからなることを特徴とする上記の請求項１〜４のいずれか１項に記載する電子レンジ対応包装用積層フィルム。
【請求項７】
ヒ−トシ−ル性樹脂層が、少なくとも熱可塑性樹脂をビヒクルの主成分とする樹脂組成物による熱可塑性樹脂層、少なくとも熱可塑性樹脂と白色系着色剤とを含む樹脂組成物による白色樹脂層、少なくとも熱可塑性樹脂と、黒色系着色剤、または、黒色系着色剤と白色系着色剤との混合物とを含む樹脂組成物による黒色ないし灰色樹脂層、および、少なくとも、エチレン−α・オレフィン共重合体と高圧法低密度ポリエチレンとを含有する樹脂組成物によるヒ−トシ−ル性樹脂層の順で共押出積層した遮光性積層フィルムからなることを特徴とする上記の請求項１〜４のいずれか１項に記載する電子レンジ対応包装用積層フィルム。
【請求項８】
ヒ−トシ−ル性樹脂層が、少なくとも熱可塑性樹脂をビヒクルの主成分とする樹脂組成物による熱可塑性樹脂層、少なくとも熱可塑性樹脂と白色系着色剤とを含む樹脂組成物による第１の白色樹脂層、少なくとも熱可塑性樹脂と、黒色系着色剤、または、黒色系着色剤と白色系着色剤との混合物とを含む樹脂組成物による黒色ないし灰色樹脂層、少なくとも熱可塑性樹脂と白色系着色剤とを含む樹脂組成物による第２の白色樹脂層、および、少なくとも、エチレン−α・オレフィン共重合体と高圧法低密度ポリエチレンとを含有する樹脂組成物によるヒ−トシ−ル性樹脂層の順で共押出積層した積層フィルムからなることを特徴とする上記の請求項１〜４のいずれか１項に記載する電子レンジ対応包装用積層フィルム。
【請求項９】
基材フィルムとヒ−トシ−ル性樹脂層との層間に、バリア性層を設けることを特徴とする上記の請求項１〜８のいずれか１項に記載する電子レンジ対応包装用積層フィルム。
【請求項１０】
少なくとも、基材フィルムとヒ−トシ−ル性樹脂層とを積層した積層フィルムからなり、更に、上記の基材フィルムとヒ−トシ−ル性樹脂層との層間に、室温以下の温度環境では所定の接着強度を有するが、高温の温度環境では上記の接着強度が低下する接着剤層を設けた電子レンジ対応包装用積層フィルムにおいて、上記のヒ−トシ−ル性樹脂層が、少なくとも、エチレン−α・オレフィン共重合体と高圧法低密度ポリエチレンとを含有する樹脂組成物によるヒ−トシ−ル性樹脂層から構成した電子レンジ対応包装用積層フィルムを使用し、そのヒ−トシ−ル性樹脂層の面を対向させて製袋することを特徴とする包装用袋。
【発明の詳細な説明】
【０００１】
【発明の属する技術分野】
本発明は、電子レンジ対応包装用積層フィルムおよびそれを使用した包装用袋に関し、更に詳しくは、内容物をプラスチック包材等を使用して密閉包装した包装体をそまま電子レンジで加熱し、温度が上昇して包装用袋に内圧がかかったとき、内容物の品質等にに影響を与えることなく、極めて良好にその内圧を低下させることができる電子レンジ対応包装用積層フィルムおよびそれを使用した包装用袋に関するものである。
【０００２】
【従来の技術】
従来、シュウマイ、コロッケ、メンチカツ、おにぎり、焼きそば、中華まんじゅう、その他等の冷凍食品、あるいは、はんぺん、さつまあげ、惣菜、その他等のチルド食品は、通常、プラスチック製成形トレ−に内容物を収容し、次いで、それを、プラスチック製の包装用材料を使用して製袋した包装用袋内に充填包装し、冷凍ないし冷蔵処理後、密閉状態で輸送や保管されている。
而して、そのような冷凍食品やチルド食品は、密閉包装体のそのままの状態で電子レンジで加熱又は加熱調理されると簡便であるが、しかし、密閉包装体のそのままの状態で電子レンジで加熱又は加熱調理されると、密閉された包装体の内圧が、空気の膨張や内容物内の水蒸気の発生等によって上昇し、遂には、包装体を構成する包装用袋が破袋し、それにより内容物が飛散し周囲を汚染するばかりではなく不測の事故を起こし兼ねないという問題点がある。
【０００３】
上記のような問題点を解決すべく、例えば、外層が耐熱性のある熱可塑性樹脂フィルムからなり、内層がシ−ラントフィルムからなり、そして、中間層には剥離剤層を設けてなる積層プラスチックフィルムよりなる電子レンジ加熱対応包材およびそれを使用して製袋した包装用袋が提案されている（例えば、特許文献１参照。）。
更に、本発明者等も、上記のような問題点を解決すべく、例えば、耐熱性基材層とシ−ラント層との間に、室温以下の温度環境では所定の接着強度を有するが、高温の温度環境では上記の所定の接着強度が低下する接着剤層を少なくとも一領域に設けたことを特徴とする電子レンジ対応包装材料およびそれを使用して製袋した包装用袋を提案したものである（例えば、特許文献２参照。）。
【０００４】
【特許文献１】
特開平９−２７２１８０号公報（請求項）
【特許文献２】
特開２０００−１９０９１２号公報（請求項）
【０００５】
【発明が解決しようとする課題】
しかしながら、前者の電子レンジ加熱対応包材およびそれを使用して製袋した包装用袋においては、剥離剤層そのものは、もともと剥離しやすくするために形成されているものであることから、例えば、包装製品を輸送あるいは保管する際に、その取扱作業においてそれに加わる圧力や衝撃等によって、その剥離剤層の部分を起点にして、包装用袋を構成する外層の耐熱性のある熱可塑性樹脂フィルムと内層のシ−ラントフィルムとの層間において剥離現象を示し、而して、そのように層間剥離した包装製品は、もはや、商品としての価値は消失し、不良品として扱われ、その用をなさないという問題点がある。
また、後者の電子レンジ対応包装材料およびそれを使用して製袋した包装用袋においては、これが上記の前者の電子レンジ加熱対応包材およびそれを使用して製袋した包装用袋の問題点を改良するものとして提案したものであるが、シ−ラント層を構成する材料として通常使用する高圧法低密度ポリエチレン等においては、ホットタック性が低いことから、例えば、縦ピロ−充填包装機等を使用し、内容物を充填包装する場合、シ−ラント層によるシ−ル強度に若干欠けることから包装製品の製造中、あるいは、その輸送、保管中に破袋してしまうという問題点があり、而して、これを改良すべく、例えば、ホットタック性の高い直鎖状低密度ポリエチレン（ＬＬＤＰＥ）を使用してシ−ラント層を構成すると、ホットタック性が高いことから強度的に粘り強いシ−ル層を形成し得るが、逆に、シ−ル層のシ−ル強度が強くなり過ぎることから、電子レンジで加熱する際に、自動的に開封する機構が作用・作動しないという問題点があるものである。
【０００６】
【課題を解決するための手段】
本発明者は、上記の本発明者等が提案した電子レンジ対応包装材料およびそれを使用して製袋した包装用袋にかかる問題点を解決すべく更に種々検討した結果、本発明者等が先に提案した、耐熱性基材層とシ−ラント層との間に、室温以下の温度環境では所定の接着強度を有するが、高温の温度環境では上記の所定の接着強度が低下する接着剤層を少なくとも一領域に設けたことを特徴とする電子レンジ対応包装材料およびそれを使用して製袋した包装用袋において、上記のシ−ラント層を、少なくとも、エチレン−α・オレフィン共重合体と高圧法低密度ポリエチレンとを混合して含有する樹脂組成物によるヒ−トシ−ル性樹脂層で構成することに着目したものである。
而して、本発明者は、少なくとも、基材フィルムと、少なくともエチレン−α・オレフィン共重合体と高圧法低密度ポリエチレンとを混合して含有する樹脂組成物によるヒ−トシ−ル性樹脂層とを積層した積層フィルムからなり、更に、上記の基材フィルムとヒ−トシ−ル性樹脂層との層間に、室温以下の温度環境では所定の接着強度を有するが、高温の温度環境では上記の接着強度が低下する接着剤層を設けて電子レンジ対応包装用積層フィルムを製造し、次いで、該電子レンジ対応包装用積層フィルムを使用し、これを製袋して包装用袋を製造し、しかる後、その包装用袋内に、例えば、シュウマイ、コロッケ、メンチカツ、おにぎり、焼きそば、中華まんじゅう、その他等の冷凍食品、あるいは、はんぺん、さつまあげ、惣菜、その他等のチルド食品等を充填包装し、更に、冷凍ないし冷蔵処理して密閉包装製品を製造し、次いで、該密閉包装製品を、その内容物を食するために、密閉包装製品そのままの状態で電子レンジで加熱又は加熱調理したところ、密閉包装製品の内圧が、空気の膨張や内容物内の水蒸気の発生等によって上昇しても、ヒ−トシ−ル性樹脂層が良好に部分的に破壊し、その結果、包装製品を構成する包装用袋の破袋等を防止し得ることができ、それにより内容物が飛散し周囲を汚染したり、更には、不測の事故等を起こすこともなく、しかも、密閉包装製品は、その製造中、あるいは、その輸送、保管中等において破袋することもなく極めて良好な電子レンジ対応包装用積層フィルムおよびそれを使用した包装用袋を製造し得ることを見出して本発明を完成したものである。
【０００７】
すなわち、本発明は、少なくとも、基材フィルムとヒ−トシ−ル性樹脂層とを積層した積層フィルムからなり、更に、上記の基材フィルムとヒ−トシ−ル性樹脂層との層間に、室温以下の温度環境では所定の接着強度を有するが、高温の温度環境では上記の接着強度が低下する接着剤層を設けた電子レンジ対応包装用積層フィルムにおいて、上記のヒ−トシ−ル性樹脂層が、少なくとも、エチレン−α・オレフィン共重合体と高圧法低密度ポリエチレンとを含有する樹脂組成物によるヒ−トシ−ル性樹脂層からなることを特徴とする電子レンジ対応包装用積層フィルムおよびそれを使用した包装用袋に関するものである。
【０００８】
【発明の実施の形態】
以下に上記の本発明について図面等を用いて更に詳しく説明する。
まず、本発明にかかる電子レンジ対応包装用積層フィルムおよびそれを使用した包装用袋についてその一例を例示して図面を用いて説明すると、図１は、本発明にかかる電子レンジ対応包装用積層フィルムについてその一例の層構成を示す概略的断面図であり、図２は、上記の図１に示す本発明にかかる電子レンジ対応包装用積層フィルムを使用し、これを製袋して製造した本発明にかかる電子レンジ対応包装用積層フィルムを使用した包装用袋についてその一例の構成を示す概略的斜視図であり、図３は、上記の図２に示す本発明にかかる電子レンジ対応包装用積層フィルムを使用した包装用袋について電子レンジで加熱ないし加熱調理した包装用袋の自動開封機構の構成について模式的に示す概略的拡大断面図である。
【０００９】
まず、本発明にかかる電子レンジ対応包装用積層フィルムＡとしては、図１に示すように、少なくとも、基材フィルム１とヒ−トシ−ル性樹脂層２とを積層した積層フィルム３からなり、更に、上記の基材フィルム１とヒ−トシ−ル性樹脂層２との層間に、室温以下の温度環境では所定の接着強度を有するが、高温の温度環境では上記の接着強度が低下する接着剤層４を設けた電子レンジ対応包装用積層フィルム５において、上記のヒ−トシ−ル性樹脂層２が、少なくとも、エチレン−α・オレフィン共重合体と高圧法低密度ポリエチレンとを含有する樹脂組成物によるヒ−トシ−ル性樹脂層２ａからなること基本構造とするものである。
【００１０】
次に、本発明において、本発明にかかる電子レンジ対応包装用積層フィルムを使用して製袋した包装用袋について、上記の図１に示す本発明にかかる電子レンジ対応包装用積層フィルムＡを使用した例で説明すると、図２に示すように、上記の図１に示す本発明にかかる電子レンジ対応包装用積層フィルムＡを使用し、これを、例えば、縦ピロ−充填包装機を用いて、そのエチレン−α・オレフィン共重合体と高圧法低密度ポリエチレンとを含有する樹脂組成物によるヒ−トシ−ル性樹脂層２ａの対向面をヒ−トシ−ルして上シ−ル部１１、下シ−ル部１２、センタ−ヒ−ル部１３等のシ−ル部を形成して、本発明にかかる電子レンジ対応包装用積層フィルムを使用して製袋した包装用袋Ｂを例示することができる。
なお、図中、１４は、充填包装した内容物を表す。
【００１１】
而して、上記の本発明にかかる電子レンジ対応包装用積層フィルムを使用して製袋した包装用袋Ｂは、図３に示すように、冷凍食品あるいはチルド食品等の内容物を充填包装し、更に、冷凍ないし冷蔵処理して密閉包装製品を製造し、その密閉包装製品そのままの状態で電子レンジで加熱又は加熱調理されると、包装用袋Ｂ内の空気の膨張や内容物に含まれる水蒸気の発生によって内圧が上昇し、そして、上シール部１１、下シ−ル部１２、センタ−シ−ル部１３等のシ−ル部のいずれかの近傍のヒ−トシ−ル性樹脂層２に、仮想点線２１示されるように、該ヒ−トシ−ル性樹脂層２が破壊されて接着剤層４に連接する空気抜け孔２２が形成され、更に、接着剤層４においては、これが、室温以下の温度環境では所定の接着強度を有するが、高温の温度環境では上記の接着強度が低下するものであることから、電子レンジによる加熱又は加熱調理等により発生する内容物に含まれる水蒸気等による熱あるいは電子レンジの加温で加熱されることから、その接着強度が低下し、その結果、接着剤層４において、上記と同様に仮想点線２１で示すよにう、空気抜け孔２２が形成され、これにより、包装用袋Ｂの内側から外側に向かって、ヒ−トシ−ル性樹脂層４、接着剤層４等の破壊による空気抜け孔２２が生じるので、包装用袋Ｂ内の水蒸気等がその空気抜け孔２２をとおして逃げ、その内圧を自動的に低下させることができ、これにより、包装用袋Ｂの内圧が一気に低下することがなく徐々に低下し、包装用袋の破袋等を防止し得ることができ、それにより内容物が飛散し周囲を汚染したり、更には、不測の事故等を起こすことも防止し得るものである。
なお、上記のように電子レンジで温められた内容物から蒸発してくる水蒸気により、包装用袋内の圧力が高くなり、而して、定められた弱シ−ル部から自動的に蒸気が抜ける機構を自動開封機構と称する。
【００１２】
上記の例示は、本発明にかかる電子レンジ対応包装用積層フィルムおよびそれを使用した包装用袋についてその一例を例示したものであり、本発明は、これにより限定されるものではないことは勿論である。
例えば、本発明においては、図４に示すように、室温以下の温度環境では所定の接着強度を有するが、高温の温度環境では上記の接着強度が低下する接着剤層４としては、本発明にかかる電子レンジ対応包装用積層フィルムを構成する基材フィルム１とヒ−トシ−ル性樹脂層２との層間の全面に設ける形態だけではなく、例えば、センタ−シ−ル部１３を構成する基材フィルム１とヒ−トシ−ル性樹脂層２との層間の一ないし複数の領域に、室温以下の温度環境では所定の接着強度を有するが、高温の温度環境では上記の接着強度が低下する接着剤層４ａ、４ｂ、４ｃ・・・等を任意に設ける形態でもよいものである。
なお、図中、Ｂ、１１、１２等の符号は、前述の図２のそれらと同じ意味を表す。
【００１３】
また、本発明においては、図示しないが、上記の包装用袋の形態としては、上記のように縦ピロ−型の包装用袋の代りに、例えば、二方シ−ル型、三方シ−ル型、四方シ−ル型、ガセットシ−ル型、あるいは、自立性型、横ピロ−包装型、その他等の所望の形態からなる包装用袋を製袋し、使用することができるものである。
更に、図示しないが、本発明にかかる電子レンジ対応包装用積層フィルムにおいて、基材フィルムには、その表面および／または裏面に、例えば、文字、絵柄、図形、記号、その他等からなる所望の印刷模様層を設けることができるものである。
また、図示しないが、本発明にかかる電子レンジ対応包装用積層フィルムにおいて、更に、必要ならば、その他のプラスチックフィルム等の基材を任意に積層することができるものであり、特に、バリア性素材等を任意に積層することが好ましいものである。
更に、図示しないが、本発明にかかる電子レンジ対応包装用積層フィルムにおいて、基材フィルムとヒ−トシ−ル性樹脂層等を積層する方法としては、例えば、アンカ−コ−ト剤層、溶融押出樹脂層等を介して積層する溶融押出積層法、あるいは、ラミネ−ト用接着剤によるラミネ−ト用接着剤層等を介して積層するドライラミネ−ト積層法等を用いて積層することもできるものである。
【００１４】
次に、本発明において、上記の本発明にかかる電子レンジ対応包装用積層フィルムおよびそれを使用した包装用袋等を構成する材料、その製造法等について説明すると、まず、本発明にかかる電子レンジ対応包装用積層フィルム、包装用袋等を構成する基材フィルムとしては、これが本発明にかかる電子レンジ対応包装用積層フィルム、および、包装用袋等を構成する基本素材となることから、機械的、物理的、化学的、その他等において優れた強度、剛性等を有し、例えば、耐熱性、耐水性、耐光性、耐候性、耐薬品性、耐ピンホ−ル性、耐突き刺し性、透明性、その他等の諸堅牢性に優れた樹脂のフィルムないしシ−トを使用することができる。
具体的には、例えば、一般に電子レンジで加熱又は加熱調理される冷凍食品やチルド食品用の包装材料として使用されているものであれば特に限定されず、具体的には、延伸ポリエチレンテレフタレートフィルム、シリカ蒸着延伸ポリエチレンテレフタレートフィルム、アルミナ蒸着延伸ポリエチレンテレフタレートフィルム、延伸ナイロンフィルム、シリカ蒸着延伸ナイロンフィルム、アルミナ蒸着延伸ナイロンフィルム、延伸ポリプロピレンフィルム、ポリビニルアルコールコート延伸ポリプロピレンフィルム、ナイロン６／ＭＸＤナイロン６／ナイロン６共押出共延伸フィルム、ポリプロピレン／エチレン−ビニルアルコール共重合体／ポリプロピレン共押出共延伸フィルム等のうち、何れかのフィルムを使用することができる。
これらの基材フィルムは、融点が通常１５０℃以上であり、厚さは１０〜５０μｍである。
而して、本発明において、基材フィルムとしては、具体的には、厚さ１５μｍの２軸延伸ポリプロピレンフィルム、厚さ１２μｍの２軸延伸ポリエチレンテレフタレ−トフィルム、または、厚さ１５μｍの２軸延伸ナイロンフィルム等を使用することが好ましいものである。
【００１５】
而して、本発明においては、上記の基材フィルムの表面または裏面のいずれかの片面または両面には、例えば、文字、絵柄、図形、記号、模様、その他等からなる所望の印刷模様を印刷して、所望の印刷模様層を形成することができるものである。
上記の印刷模様層としては、通常のインキ用ビヒクルの１種ないし２種以上を主成分とし、これに、必要ならば、可塑剤、安定剤、酸化防止剤、光安定剤、紫外線吸収剤、硬化剤、架橋剤、滑剤、帯電防止剤、充填剤、その他等の添加剤の１種ないし２種以上を任意に添加し、更に、染料・顔料等の着色剤を添加し、溶媒、希釈剤等で充分に混練してインキ組成物を調整し、次いで、該インキ組成物を使用し、例えば、グラビア印刷、オフセット印刷、凸版印刷、スクリ−ン印刷、転写印刷、フレキソ印刷、その他等の印刷方式を使用し、上記の基材フィルムの片面に、文字、絵柄、図形、記号、模様、その他等からなる所望の印刷模様を印刷して、本発明にかかる印刷模様層を形成することができるものである。
【００１６】
上記において、インキ用ビヒクルとしては、公知のもの、例えば、あまに油、きり油、大豆油、炭化水素油、ロジン、ロジンエステル、ロジン変性樹脂、シェラック、アルキッド樹脂、フェノ−ル系樹脂、マレイン酸樹脂、天然樹脂、炭化水素樹脂、ポリ塩化ビニル系樹脂、ポリ酢酸ビニル系樹脂、ポリスチレン系樹脂、ポリビニルブチラ−ル樹脂、アクリルまたはメタクリル系樹脂、ポリアミド系樹脂、ポリエステル系樹脂、ポリウレタン系樹脂、エポキシ系樹脂、尿素樹脂、メラミン樹脂、アミノアルキッド系樹脂、フェノ−ル系樹脂、ニトロセルロ−ス、エチルセルロ−ス、塩化ゴム、環化ゴム、その他等の１種ないし２種以上を使用することができる。
【００１７】
次に、本発明において、本発明にかかる電子レンジ対応包装用積層フィルム、包装用袋等を構成する、室温以下の温度環境では所定の接着強度を有するが、高温の温度環境では上記の接着強度が低下する接着剤層について説明すると、かかる接着剤層としては、必須の層として、基材フィルムとヒ−トシ−ル性樹脂層との層間に、その全面ないし一部の領域に設けられるものである。
而して、この接着剤層は、室温以下の温度環境では所定の接着強度を有するが、高温の温度環境ではその接着強度が低下する性質を有するものである。
上記において、所定の接着強度を保持する室温以下の温度とは、通常、本発明にかかる電子レンジ対応包装用積層フィルムを用いて食品等の内容物を包装する工程時の環境温度や、内容物を密封包装した後の包装用袋や容器の冷凍工程時の環境温度や、冷凍食品を輸送、保管する際の環境温度を意味するものである。
従って、上記の接着剤層は、こうした温度環境では、所定の接着強度が保持されることとなる。
一方、上記の所定の接着強度が低下する高温の温度環境とは、食品等の内容物を密封包装し、更に、冷凍ないし冷蔵処理した包装用袋や容器を、そのまま電子レンジで加熱又は加熱調理する際に加わる温度であり、こうした高い温度で接着剤層の接着強度が低下することとなる。
【００１８】
本発明では、このような性質を有する接着剤層を、電子レンジ対応包装用積層フィルムの所定の位置、すなわち、包装用袋や容器の作製時にシールされる所定の一領域または全面に、包装用袋又は容器の内側から外側に向かって横断するように設ける。
こうした位置に設けられた接着剤層は、電子レンジで加熱されて高温になることによってその接着強度が低下する。
すなわち、前述の図３に示すように、接着剤層は、電子レンジで加熱あるいは加熱調理等の処理が行われると、包装用袋内の空気の膨張や内容物に含まれる水蒸気によって内圧が上昇し、シール部近傍のヒ−トシ−ル性樹脂層の任意の個所を起点として、ヒ−トシ−ル性樹脂層が破壊されると共に接着剤層の接着強度も低下して、その接着剤層が破壊され、その結果、ヒ−トシ−ル性樹脂層、接着剤層等をとおして、包装用袋の内側から外側に向かって空気抜け孔が生じ、これにより、その空気抜け孔から包装用袋内の水蒸気等が逃げ、その内圧を低下させることができ、いわゆる、自動開封機構を有し、更に、破壊が部分的に起こるので、包装用袋の内圧が一気に低下することがなく、包装用袋の破袋等を防止すると共にそれに伴う内容物の飛散、周囲の汚染等も防止し、更には、不測の事故等の発生等も防止し得るものである。
【００１９】
こうしたことは、容器本体等を使用し、そのフランジ部等にヒートシールされる容器蓋体の場合も同様である。
本発明にかかる電子レンジ対応包装用積層フィルムを用いた容器蓋材をヒートシールした容器は、上記と同様の作用によって部分的な破壊が起こって、空気抜け孔を形成して、上記と同様に、容器の内圧が一気に低下することがなく、自動開封機構を有し、内容物の飛散が起こらない。
【００２０】
本発明において、上記のような性質を有する接着剤層として、例えば、６０〜９０℃の融点を有する材料、具体的には、例えば、エチレン−酢酸ビニル系共重合体樹脂、または、ポリアミド系樹脂、硝化綿及びポリエチレンワックス等をビヒクルの主成分とし、これらを含有するホットメルト型の接着剤等を挙げることができる。
融点が６０〜９０℃のビヒクルを用いることによって、電子レンジで加熱した際に、接着剤層とヒ−トシ−ル性樹脂層の一部に部分的な破壊を起こりやすくさせることができる。
【００２１】
上記の接着剤層の形成は、従来公知のコーティング法を用いることができ、その厚さは、１〜５μｍであることが好ましい。
而して、上記の接着剤層の厚さが１μｍ未満では、電子レンジで加熱した際に、接着剤層とヒ−トシ−ル性樹脂層の破壊が起きにくいという不都合があり、また、接着剤層の厚さが５μｍを越えると、接着剤層のパターンによっては、得られたフィルム状の電子レンジ対応包装用積層フィルムをロール状に巻いたときに、一部に盛り上がりが生じ、その部分の電子レンジ対応包装用積層フィルムが伸びてしまうという不都合がある。
【００２２】
更に、本発明にかかる電子レンジ対応包装用積層フィルムは、後述するヒ−トシ−ル性樹脂層を向かい合うように重ね合わせてシールした時に、接着剤層を設けた領域のシール強度が、室温以下の温度領域では、７００（ｇ／１５ｍｍ）以上であり、８０℃以上の高温の温度領域では、３００（ｇ／１５ｍｍ）以下であることが好ましい。
而して、上記の接着剤層を設けた領域のシール強度が、室温以下の温度領域では、７００（ｇ／１５ｍｍ）以上であるので、室温時又は冷凍時の取扱、輸送、保管等によってはシール部において剥がれて開くことがなく、８０℃以上の高温の温度領域では、３００（ｇ／１５ｍｍ）以下であるので、電子レンジで加熱した際に、接着剤層とヒ−トシ−ル性樹脂層の一部が部分的に破壊する程度の強度まで低下する。
このような特性を有する本発明にかかる電子レンジ対応包装用積層フィルムによって作製された包装用袋、及びそれからなる容器蓋体をヒートシールした容器は、電子レンジで加熱されて内圧がかなり上昇したときに初めて部分的に破壊されることになり、特に、しゅうまい等のように包装用袋内や容器内で発生した水蒸気によって蒸されるような食品に対して使用される場合には、その自動開封機構の作用効果を有し、特に有効である。
【００２３】
本発明によれば、室温以下の温度環境で所定の強度を有するが、高温の温度環境で常温時の強度が低下する接着剤層が設けられているので、この本発明にかかる電子レンジ対応包装用積層フィルムを用いて作製した包装用袋又は容器蓋体を、食品包装用袋または食品容器等に用いて加熱した場合に、この接着剤層の強度の低下を契機にして、接着剤層とヒ−トシ−ル性樹脂層の一部が部分的に破壊する。
その結果、自動開封機構が発揮されて、包装用袋又は容器の内容物を飛散させることなくその内圧を低下させることができる。
また、接着剤層は、基剤フィルムとヒ−トシ−ル性樹脂層の間に設けられているので、内容物に直接接触することがない。
そのため、接着剤層をパターン形成する場合に、パターン形成の精度を厳しくしなくてもよいので、容易にパターン形成することができ、更に、接着剤層を全面に設けることもできる。
【００２４】
本発明にかかる電子レンジ対応包装用積層フィルムにおいては、上記の接着剤層は、上記のようなことから、６０〜９０℃の融点を有する材料からなることが好ましい。
而して、本発明によれば、融点が６０〜９０℃の樹脂等からなる材料を用いることによって、電子レンジで加熱した際に、接着剤層とヒ−トシ−ル性樹脂層の一部の部分的な破壊を起こりやすくさせることができる。
上記の接着剤層を構成する材料としては、エチレン−酢酸ビニル系共重合体樹脂、または、ポリアミド系樹脂、硝化綿及びポリエチレンワックスを含有する樹脂からなることが好ましく、さらに、上記の接着剤層の厚さが、１〜５μｍであることが好ましい。
また、本発明にかかる電子レンジ対応包装用積層フィルムを、そのヒ−トシ−ル性樹脂層が向かい合うように重ね合わせてシールした時に、前記接着剤層を設けた領域のシール強度が、室温以下の温度領域では、７００（ｇ／１５ｍｍ）以上となり、８０℃以上の高温の温度領域では、３００（ｇ／１５ｍｍ）以下となる電子レンジ対応包装用積層フィルムであることが好ましい。
【００２５】
この発明によれば、接着剤層を設けた領域のシール強度が、室温以下の温度領域では、７００（ｇ／１５ｍｍ）以上であるので、室温時又は冷凍時の取扱、輸送、保管等によって、シール部が剥がれて開くことがない。
また、８０℃以上の高温の温度領域では、３００（ｇ／１５ｍｍ）以下であるので、電子レンジで加熱した際に、接着剤層とヒ−トシ−ル性樹脂層の一部が部分的に破壊する程度の強度まで低下する。
その結果、包装用袋は、電子レンジで加熱されて内圧がかなり上昇したとき、初めて部分的に破壊されることになる。
こうしたことは、特に、しゅうまい等のように包装用袋内又は容器内で発生した水蒸気によって蒸されるような食品に対して使用される場合に、特に有効である。
【００２６】
次に、本発明において、本発明にかかる電子レンジ対応包装用積層フィルム、包装用袋等を構成するヒ−トシ−ル性樹脂層について説明すると、かかるヒ−トシ−ル性樹脂層としては、例えば、熱によって溶融し、相互に熱融着し得ることが必要である。
而して、本発明においては、メタロセン触媒（シングルサイト触媒）使用して重合したエチレン−α・オレフィン共重合体、または、直鎖状（線状）低密度ポリエチレン（マルチサイト触媒を使用して重合したポリマ−、ＬＬＤＰＥ）と高圧法低密度ポリエチレン（ＬＤＰＥ）の混合物を使用することができる。
【００２７】
而して、本発明において、上記のヒ−トシ−ル製樹脂層としては、上記のようなメタロセン触媒（シングルサイト触媒）使用して重合したエチレン−α・オレフィン共重合体、または、直鎖状（線状）低密度ポリエチレン（マルチサイト触媒を使用して重合したポリマ−、ＬＬＤＰＥ）と高圧法低密度ポリエチレン（ＬＤＰＥ）の混合物を使用し、それを製膜化した樹脂のフィルムないしシ−ト、あるいは、その押出膜等を使用することができる。
上記において、メタロセン触媒（シングルサイト触媒）使用して重合したエチレン−α・オレフィン共重合体、または、直鎖状（線状）低密度ポリエチレン（マルチサイト触媒を使用して重合したポリマ−、ＬＬＤＰＥ）と高圧法低密度ポリエチレン（ＬＤＰＥ）との混合割合としては、前者が、５重量％〜６０重量％に対し後者が４０重量％〜９５重量％の配合割合で混合した混合物を使用することが好ましいものである。
本発明では、メタロセン触媒（シングルサイト触媒）使用して重合したエチレン−α・オレフィン共重合体、または、直鎖状（線状）低密度ポリエチレン（マルチサイト触媒を使用して重合したポリマ−、ＬＬＤＰＥ）が有する、ホットタック性、その他等の物性と、高圧法低密度ポリエチレン（ＬＤＰＥ）が有する、ホットタック性、その他等の物性とを、その両者を混合することにより調整して使用するものである。
【００２８】
また、上記のヒ−トシ−ル性樹脂層としては、単層、あるいは、多層で構成することができ、そのヒ−トシ−ル性樹脂層の厚さは、通常、１０〜１００μｍ位、好ましくは、２０〜６０μｍ位が望ましい。
本発明においては、包装用袋や容器が作製される際に、ヒ−トシ−ル性樹脂層どうしが包装用袋や容器の被シール部でシール面を形成するので、従来の包装用袋や容器のように、シール強度の弱い剥離剤層によって一部のシール面が形成されることがないので、冷凍時、輸送時、保管時等において、貼り合わされたシール面が破れて内容物の露出が起こることがない。
また、本発明において、ヒ−トシ−ル性樹脂層は、高温の温度領域で前述の接着剤層の強度が低下することにより、密封された包装用袋内や容器内で上昇した内圧をヒ−トシ−ル性樹脂層自身の強度によって維持しなければならなくなる。
そのため、包装用袋や容器の内側のシール部境界面付近のヒ−トシ−ル性樹脂層が、そのすぐ隣に設けられた接着剤層の強度の低下によって、亀裂が生じやすくなり、遂には、内圧に耐えきれずに任意の個所を起点として接着剤層と共に破壊し、空気抜け孔が生ずることとなる。
【００２９】
ところで、近年、例えば、飲食品、果汁、ジュ−ス、飲料水、酒、調理食品、水産練り製品、冷凍食品、肉製品、煮物、餅、液体ス−プ、調味料、その他等の各種の飲食料品、液体洗剤、化粧品、化成品、その他の物品を充填包装するために、プラスチックフィルム、金属箔、セロハン、その他等の基材を任意に積層した種々の形態からなる包装用材料においては、例えば、太陽あるいは蛍光灯等による太陽光あるいは蛍光等が透過し、この透過した光が内容物に影響し、例えば、内容物を分解ないし変質し、あるいは、褪色、その他等の光劣化を引き起こすという問題点があることから、遮光性あるいは光遮断性の包装用材料が種々検討され、開発されている。
而して、上記の遮光性あるいは光遮断性の包装用材料として、最も一般的なものとしては、アルミニウム箔あるいはアルミニウム蒸着フィルム等が使用されているが、上記のアルミニウム箔あるいはアルミニウム蒸着フィルム等を使用すると、当該アルミニウム箔、アルミニウム蒸着フィルム等は、酸素ガス、水蒸気等の透過を阻止するバリア性を有すると共に太陽光あるいは蛍光等の光遮断性を有するので、極めて有用な材料であるが、アルミニウム箔等は、耐屈曲性等に欠けることから、ピンホ−ルが発生し易く、そのバリア性を損なうという問題点があるばかりではなく、包装用容器として使用後、これをゴミとして廃棄処理する場合、例えば、焼却処理等により廃棄処理すると、アルミニウム等の金属が残り、焼却炉を損傷し兼ねず、その廃棄処理適性に欠けると共に環境破壊等の問題を引き起し、環境適性等にも欠けるという問題点があることから好ましくないものである。
更に、アルミニウム箔あるいはアルミニウム蒸着フィルム等を使用する場合、例えば、内容物に混入した金属片（異物）等を探知する金属探知機等を使用して金属片（異物）等の検査を行うと、そのアルミニウム箔あるいはアルミニウム蒸着フィルム等が、金属探知機に反応し、その金属片（異物）を探知して検査を行うということが極めて困難であるという問題点もある。
【００３０】
そこで、遮光性あるいは光遮断性の包装用材料として、上記のアルミニウム箔あるいはアルミニウム蒸着フィルム等に代えて、白色系着色剤あるいは黒色ないし灰色系着色剤等を使用し、これを含む白色あるいは黒色ないし灰色の着色層ないしフィルムを形成し、而して、その白色あるいは黒色ないし灰色の着色層ないしフィルムが、太陽光あるいは蛍光等を反射ないし吸収しすることにより遮光性あるいは光遮断性機能を発揮することから、この白色あるいは黒色ないし灰色の着色層ないしフィルムを遮光性あるいは光遮断性の包装用材料として使用し、かつ、これと、上記のヒ−トシ−ル性樹脂層とを組み合わせて、少なくとも、着色層からなる遮光性層と、少なくとも、エチレン−α・オレフィン共重合体と高圧法低密度ポリエチレンとを含有する樹脂組成物によるヒ−トシ−ル性樹脂層とからなる遮光性積層フィルム見出し、これを遮光性兼ヒ−トシ−ル性樹脂層として使用するものである。
【００３１】
本発明においては、具体的には、遮光性兼ヒ−トシ−ル性樹脂層として、少なくとも熱可塑性樹脂と白色系着色剤とを含む樹脂組成物による白色樹脂層、少なくとも熱可塑性樹脂と、黒色系着色剤、または、黒色系着色剤と白色系着色剤との混合物とを含む樹脂組成物による黒色ないし灰色樹脂層、および、少なくとも、エチレン−α・オレフィン共重合体と高圧法低密度ポリエチレンとを含有する樹脂組成物によるヒ−トシ−ル性樹脂層の順で共押出積層した遮光性積層フィルムを使用するものである。
【００３２】
また、本発明においては、具体的には、遮光性兼ヒ−トシ−ル性樹脂層として、少なくとも熱可塑性樹脂と白色系着色剤とを含む樹脂組成物による第１の白色樹脂層、少なくとも熱可塑性樹脂と、黒色系着色剤、または、黒色系着色剤と白色系着色剤との混合物とを含む樹脂組成物による黒色ないし灰色樹脂層、少なくとも熱可塑性樹脂と白色系着色剤とを含む樹脂組成物による第２の白色樹脂層、および、少なくとも、エチレン−α・オレフィン共重合体と高圧法低密度ポリエチレンとを含有する樹脂組成物によるヒ−トシ−ル性樹脂層の順で共押出積層した遮光性積層フィルムを使用するものである。
【００３３】
更に、本発明においては、具体的には、遮光性兼ヒ−トシ−ル性樹脂層として、少なくとも熱可塑性樹脂をビヒクルの主成分とする樹脂組成物による熱可塑性樹脂層、少なくとも熱可塑性樹脂と白色系着色剤とを含む樹脂組成物による白色樹脂層、少なくとも熱可塑性樹脂と、黒色系着色剤、または、黒色系着色剤と白色系着色剤との混合物とを含む樹脂組成物による黒色ないし灰色樹脂層、および、少なくとも、エチレン−α・オレフィン共重合体と高圧法低密度ポリエチレンとを含有する樹脂組成物によるヒ−トシ−ル性樹脂層の順で共押出積層した遮光性積層フィルムを使用するものである。
【００３４】
更にまた、本発明においては、具体的には、遮光性兼ヒ−トシ−ル性樹脂層として、少なくとも熱可塑性樹脂をビヒクルの主成分とする樹脂組成物による熱可塑性樹脂層、少なくとも熱可塑性樹脂と白色系着色剤とを含む樹脂組成物による第１の白色樹脂層、少なくとも熱可塑性樹脂と、黒色系着色剤、または、黒色系着色剤と白色系着色剤との混合物とを含む樹脂組成物による黒色ないし灰色樹脂層、少なくとも熱可塑性樹脂と白色系着色剤とを含む樹脂組成物による第２の白色樹脂層、および、少なくとも、エチレン−α・オレフィン共重合体と高圧法低密度ポリエチレンとを含有する樹脂組成物によるヒ−トシ−ル性樹脂層の順で共押出積層した遮光性積層フィルムを使用すするものである。
【００３５】
上記の例示は、その二三例を例示したものであり、本発明においては、少なくとも、着色層からなる遮光性層と、少なくとも、エチレン−α・オレフィン共重合体と高圧法低密度ポリエチレンとを含有する樹脂組成物によるヒ−トシ−ル性樹脂層とからなる遮光性積層フィルムであれば、いずれの形態のものでも使用し得るものである。
上記の本発明にかかる遮光性積層フィルムは、基本的には、強度等を有し、かつ、耐侯性、耐熱性、耐水性、ヒ−トシ−ル性、その他等の諸物性に優れ、特に、遮光性ないし光遮断性に優れ、例えば、太陽あるいは蛍光灯等による太陽光あるいは蛍光等の透過を阻止し、内容物が、分解ないし変質し、あるいは、褪色、その他等の光劣化を引き起こすということを防止する遮光性ないし光遮断性層として作用する共に製袋時等におけるヒ−トシ−ラント層として作用し、内容物の充填包装適性、保存適性等を有し、更に、使用後に焼却廃棄処理する際に有害物質等を発生することなく、廃棄処理適性、環境適性等に極めて優れたているというものであると共に金属（異物）探知機等に反応しないという利点を有するものである。
【００３６】
本発明にかかる遮光性積層フィルムについて更に具体的に説明すると、本発明にかかる遮光性積層フィルムにおいて、白色樹脂層は、基本的には、主として、黒色樹脂層を隠蔽する隠蔽層、および、太陽あるいは蛍光灯等による太陽光あるいは蛍光等を反射ないし拡散し、その透過を阻止する遮光性ないし光遮断性層等として作用し、更に、白色樹脂層は、その上に、例えば、所望の文字、記号、絵柄、図形、その他等の印刷模様を直接あるいは間接的に形成する場合、その印刷模様を構成する所望の文字、記号、絵柄、図形、その他等の印刷模様を鮮明にする下地層として作用するものである。
次に、本発明にかかる遮光性積層フィルムにおいて、黒色樹脂層は、基本的には、主として、上記の白色樹脂層と相互に相乗的に作用し、その太陽あるいは蛍光灯等による太陽光あるいは蛍光等を吸収し、その透過を阻止し、上記の白色樹脂層と相まって、太陽あるいは蛍光灯等による太陽光あるいは蛍光等を吸収し、その透過を阻止する遮光性ないし光遮断性層等として作用するものである。
【００３７】
次に、本発明において、本発明にかかる遮光性積層フィルムを構成する材料、製造法等について説明すると、まず、本発明にかかる遮光性積層フィルム等を構成する白色樹脂層、黒色樹脂層、および、熱可塑性樹脂層等を形成する熱可塑性樹脂としては、例えば、熱によって溶融し、押出機等の押出ダイ等から押出可能であり、更に、相互に熱融着し得る熱可塑性樹脂の１種ないし２種以上の混合物を使用することができ、具体的には、例えば、低密度ポリエチレン（ＬＤＰＥ）、直鎖状（線状）低密度ポリエチレン（マルチサイト触媒を使用して重合したポリマ−、ＬＬＤＰＥ）、メタロセン触媒（シングルサイト触媒）使用して重合したエチレン−α・オレフィン共重合体、中密度ポリエチレン（ＭＤＰＥ）、高密度ポリエチレン（ＨＤＰＥ）、ポリプロピレン樹脂、エチレン−酢酸ビニル共重合体、アイオノマ−樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマ−、ポリブテンポリマ−、ポリエチレンまたはポリプロピレン等のポリオレフィン系樹脂をアクリル酸、メタクリル酸、マレイン酸、無水マレイン酸、フマ−ル酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、熱可塑性ポリエステル系樹脂、熱可塑性ポリアミド系樹脂、その他等の熱可塑性樹脂の１種ないし２種以上を使用することができる。
【００３８】
而して、上記のような熱可塑性樹脂の１種ないし２種以上を使用して、本発明にかかる遮光性積層フィルムを構成する白色樹脂層、黒色樹脂層、および、熱可塑性樹脂層等を形成することにより、各層の相互において親和性等を有し、共押出成形時に、各層が強固に密接着し、その強度等に優れ、かつ、耐侯性、耐熱性、耐水性、その他等の諸物性に優れた遮光性積層フィルムを構成し得るものである。
また、本発明においては、上記のような熱可塑性樹脂の１種ないし２種以上を使用して、本発明にかかる遮光性積層フィルムを構成する白色樹脂層、あるいは、熱可塑性樹脂層等を形成することにより、その白色樹脂層あるいは熱可塑性樹脂層の一方の層については、相互に熱融着し得る熱可塑性樹脂で構成していることから、包装袋等の製袋時に、シ−ル部等を形成するヒ−トシ−ル性樹脂層等として作用し、極めて良好なシ−ル部等を形成し得るものである。
【００３９】
次に、本発明において、本発明にかかる遮光性積層フィルム等を構成する白色樹脂層を形成する白色系着色剤としては、例えば、太陽あるいは蛍光灯等からなる太陽光あるいは蛍光等を反射あるいは拡散し、その透過を阻止ないし遮断し、包装袋内に充填包装した内容物の分解ないし変質、あるいは、褪色、その他等の光劣化を防止するものであり、具体的には、例えば、白色系の各種の無機系ないし有機系の染料、顔料等の着色剤の１種ないし２種以上の混合物を使用することが望ましいものである。
本発明においては、上記の白色系の各種の無機系ないし有機系の染料、顔料等の着色剤としては、例えば、塩基性炭酸鉛、塩基性硫酸鉛、塩基性けい酸鉛、亜鉛華、硫化亜鉛、リトポン、三酸化アンチモン、アナタス形酸化チタン、ルチル形酸化チタン、炭酸カルシウム、酸化亜鉛、硫酸バリウム、その他等の白色顔料の１種ないし２種以上を使用することができる。    ．
その使用量としては、第１、第２の白色樹脂層を構成する樹脂組成物を構成する熱可塑性樹脂に対し、０．１重量％〜３０重量％位、好ましくは、０．５重量％〜２０重量％位添加して使用することが望ましいものである。
【００４０】
次に、本発明において、本発明にかかる遮光性積層フィルム等を構成する黒色樹脂層を形成する黒色系着色剤としては、例えば、太陽あるいは蛍光灯等からなる太陽光あるいは蛍光等を吸収し（主に近紫外から可視領域を吸収）、その透過を阻止ないし遮断し、包装袋内に充填包装した内容物の分解ないし変質、あるいは、褪色、その他等の光劣化を防止するものであり、具体的には、例えば、黒色系の各種の無機系ないし有機系の染料、顔料等の着色剤の１種ないし２種以上の混合物を使用することが望ましいものである。
本発明においては、上記の黒色系の各種の無機系ないし有機系の染料、顔料等の着色剤としては、例えば、鉄黒、黒鉛、または、カ−ボンブラック、電気伝導性材料（ポリアニリン、ポリピロ−ル）、その他等の黒色顔料の１種ないし２種以上を使用することができる。
その使用量としては、黒色樹脂層を構成する樹脂組成物を形成する熱可塑性樹脂に対し、０．１重量％〜１０重量％位、好ましくは、０．５重量％〜５重量％位添加して使用することが望ましいものである。
【００４１】
なお、本発明において、本発明にかかる遮光性積層フィルム等を構成する黒色樹脂層としては、例えば、上記の黒色系着色剤と上記の白色系着色剤との混合物を使用した灰色樹脂層でも使用可能である。
すなわち、本発明においては、本発明にかかる遮光性積層フィルム等を構成する黒色樹脂層として、少なくとも熱可塑性樹脂と黒色系着色剤と白色系着色剤とを含む樹脂組成物による灰色樹脂層を使用し、而して、そのような灰色樹脂層により、太陽あるいは蛍光灯等からなる太陽光あるいは蛍光等を吸収し、その透過を阻止ないし遮断し、包装袋内に充填包装した内容物の分解ないし変質、あるいは、褪色、その他等の光劣化を防止することができるものである。
上記において、黒色系着色剤としては、上記の鉄黒、黒鉛、または、カ−ボンブラックからなる黒色系顔料の１種ないし２種以上を使用することができ、また、白色系着色剤としては、上記の塩基性炭酸鉛、塩基性硫酸鉛、塩基性けい酸鉛、亜鉛華、硫化亜鉛、リトポン、三酸化アンチモン、アナタス形酸化チタン、ルチル形酸化チタン、その他等の白色顔料の１種ないし２種以上を使用することができる。
その使用量としては、樹脂組成物を形成する熱可塑性樹脂に対し、黒色系顔料を０．１〜１０．０重量％、および、白色系顔料を０．１〜３０．０重量％位添加して使用することができる。
【００４２】
次に、本発明において、本発明にかかる遮光性積層フィルムを構成する白色樹脂層を形成する少なくとも熱可塑性樹脂と白色系着色剤とを含む樹脂組成物について説明すると、本発明においては、例えば、上記の熱可塑性樹脂の１種ないし２種以上をビヒクルの主成分とし、これに、上記の白色系着色剤の１種ないし２種以上を添加し、更に、必要ならば、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等の１種ないし２種以上を任意に添加し、更に、要すれば、溶剤、希釈剤等を添加し、十分に混練して、白色樹脂層を形成する少なくとも熱可塑性樹脂と白色系着色剤とを含む樹脂組成物を調製することができる。
【００４３】
また、本発明において、本発明にかかる遮光性積層フィルムを構成する黒色樹脂層を形成する少なくとも熱可塑性樹脂と黒色系着色剤とを含む樹脂組成物について説明すると、本発明においては、例えば、上記の熱可塑性樹脂の１種ないし２種以上をビヒクルの主成分とし、これに、上記の黒色系着色剤の１種ないし２種以上を添加し、更に、必要ならば、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等の１種ないし２種以上を任意に添加し、更に、要すれば、溶剤、希釈剤等を添加し、十分に混練して、本発明にかかる黒色樹脂層を形成する少なくとも熱可塑性樹脂と黒色系着色剤とを含む樹脂組成物を調製することができる。
【００４４】
更に、本発明において、本発明にかかる遮光性積層フィルムを構成する灰色樹脂層を形成する少なくとも熱可塑性樹脂と黒色系着色剤と白色系着色剤とを含む樹脂組成物について説明すると、本発明においては、例えば、上記の熱可塑性樹脂の１種ないし２種以上をビヒクルの主成分とし、これに、上記の白色系着色剤の１種ないし２種以上と上記の黒色系着色剤の１種ないし２種以上とを添加し、更に、必要ならば、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等の１種ないし２種以上を任意に添加し、更に、要すれば、溶剤、希釈剤等を添加し、十分に混練して、本発明にかかる灰色樹脂層を形成する少なくとも熱可塑性樹脂と黒色系着色剤と白色系着色剤とを含む樹脂組成物を調製することができる。
【００４５】
次に、本発明において、本発明にかかる遮光性積層フィルムを構成する熱可塑性樹脂層を形成する少なくとも熱可塑性樹脂をビヒクルの主成分とする樹脂組成物について説明すると、本発明においては、例えば、上記の熱可塑性樹脂の１種ないし２種以上をビヒクルの主成分とし、これに、更に、必要ならば、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等の１種ないし２種以上を任意に添加し、更に、要すれば、溶剤、希釈剤等を添加し、十分に混練して、本発明にかかる熱可塑性樹脂層を形成する少なくとも熱可塑性樹脂をビヒクルの主成分とする透明ないし半透明の樹脂組成物、あるいは、上記の熱可塑性樹脂の１種ないし２種以上をビヒクルの主成分とし、これに、上記の白色樹脂層、黒色樹脂層等を隠蔽するために、例えば、染料・顔料等の着色剤の１種ないし２種以上を添加し、更に、必要ならば、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等の１種ないし２種以上を任意に添加し、更に、要すれば、溶剤、希釈剤等を添加し、十分に混練して、本発明にかかる熱可塑性樹脂層を形成する少なくとも熱可塑性樹脂をビヒクルの主成分とする樹脂組成物を調製することができる。
上記において、染料・顔料等の着色剤としては、例えば、アゾ系染料・顔料、アントラキノン系染料・顔料、フタロシアニン系染料・顔料、キナクリドン系染料・顔料、ジオキサジン系染料・顔料、その他等の有機系染料・顔料、黄鉛、クロムバ−ミリオン、紺青、弁柄、その他等の無機系顔料等を使用することができる。
勿論、本発明においては、上記の白色系着色剤を使用することもできる。
【００４６】
次に、本発明において、本発明にかかる遮光性積層フィルムを構成する、少なくとも、エチレン−α・オレフィン共重合体と高圧法低密度ポリエチレンとを含有する樹脂組成物について説明すると、本発明においては、例えば、上記のメタロセン触媒（シングルサイト触媒）使用して重合したエチレン−α・オレフィン共重合体、または、直鎖状（線状）低密度ポリエチレン（マルチサイト触媒を使用して重合したポリマ−、ＬＬＤＰＥ）と、高圧法低密度ポリエチレン（ＬＤＰＥ）とをビヒクルの主成分とし、これに、更に、必要ならば、その製膜化に際して、例えば、フィルムの加工性、耐熱性、耐候性、機械的性質、寸法安定性、抗酸化性、滑り性、離形性、難燃性、抗カビ性、電気的特性、強度、その他等を改良、改質する目的で、種々のプラスチック配合剤や添加剤等の１種ないし２種以上を任意に添加し、更に、要すれば、溶剤、希釈剤等を添加し、十分に混練して、本発明にかかるエチレン−α・オレフィン共重合体と高圧法低密度ポリエチレンとを含有する樹脂組成物を調製することができる。
【００４７】
なお、本発明において、上記の本発明にかかる遮光性積層フィルムを構成する白色樹脂層、黒色樹脂層、および、熱可塑性樹脂層、ヒ−トシ−ル性樹脂層等を形成する各樹脂組成物において、上記のプラスチック配合剤や添加剤等としては、例えば、滑剤、架橋剤、酸化防止剤、紫外線吸収剤、光安定剤、充填剤、補強剤、帯電防止剤、難燃剤、耐炎剤、発泡剤、防カビ剤、顔料、染料、分散剤、界面活性剤、ブロッキング防止剤、その他等を使用することができ、更には、改質用樹脂等も使用することがてき、更に、その添加量としては、極く微量から数十重量％まで、その目的に応じて、任意に添加することができる。
【００４８】
更に、上記において、配合剤や添加剤等としては、具体的には、それ自身が滑性を有し、かつ、樹脂中における移行が少ない滑剤を使用することができ、例えば、流動パラフィン、白色ワセリン、石油系ワックス、マイクロクリスタリンワックス、モンタンワックス、ポリエチレンワックス等のワックス類、炭素数が８〜２２の高級脂肪酸、または、高級脂肪酸アルミニウム、高級脂肪酸カルシウム、高級脂肪酸マグネシウム高級脂肪酸亜鉛、高級脂肪酸リチウム等の高級脂肪酸またはその金属塩、炭素数が８〜１８の直鎖脂肪族１価アルコ−ル、グリセリン、ソルビト−ル、プロピレングリコ−ル、ペンタエリスリト−ル、トリエチレングリコ−ル等の脂肪族アルコ−ル類、炭素数が４〜２２の高級脂肪酸と炭素数が８〜１８の直鎖脂肪族１価アルコ−ルとのエステル類、アセチルクエン酸ドリブチル、アジピン酸ジ−２エチル−ヘキシル、アゼライン酸−ｎ−ヘキシル、エタンジオ−ルモンタン酸エステル、ポリ（１．３−ブタンジオ−ルアジピン酸）エステル、アセチルリシノ−ル酸メチル、ポリ（１．３−ブチレングリコ−ル、１．４−ブチレングリコ−ル、アジピン酸オクチルアルコ−ル）エステル、糖ろう糖のアルコ−ルと脂肪酸とのエステル類、水添食用油脂、ひまし油、スパ−ムアセチワックス、アセチル化モノグリセライド糖のグリセライド類、炭素数が１６〜１８の例えばエチレンビスオレイルアミドに代表されるエチレンビス脂肪酸アミド、炭素数が８〜２２の高級脂肪酸アミド、ステアリルエルカアミド、エルカ酸アミド、オレイルパルミトアミド等の高級脂肪酸アミド類、その他、メチルヒドロジエンポリシロキサン、ジメチルポリシロキサン、メチルフェニルポリシロキサン、ポリオキシアルキレン・ジメチルポリシロキサン等のシリコ−ン油ヤロジンやマレイン酸変性ロジンのグリセリンエステル等の１種ないし２種以上を使用することができる。
なお、本発明においては、上記のような滑剤の中でも、特に、エルカ酸アミドやエチレンビスオレイルアミド、ステアリン酸アミド、オレイン酸アミド、メチレンビスステアリン酸アミド等は、それ自身が滑性をもち、極めて有効な材料である。
上記の滑剤の添加量としては、熱可塑性樹脂１００重量部に対し０．０８重量％〜１０．０重量％位の割合で添加することが好ましいものである。
【００４９】
また、本発明においては、その他、例えば、酸化アルミニウム、酸化マグネシウム、シリカ、酸化カルシウム、酸化チタン、酸化亜鉛等の酸化物、水酸化アルミニウム、水酸化マグネシウム、水酸化カルシウム等の水酸化物、炭酸マグネシウム、炭酸カルシウム等の炭酸塩、硫酸カルシウム、硫酸バリウム等の硫酸塩、ケイ酸マグネシウム、ケイ酸アルミニウム、ケイ酸カルシウム、アルミノケイ酸等のケイ酸塩、その他、カオリン、タルク、けいそう土等の無機化合物系のブロッキング防止剤、あるいは、高密度ポリエチレン、分子量３０００００以上の超高分子ポリエチレン、ポリプロピレン、ポリカ−ボネ−ト、ポリアミド、ポリエステル、メラミン樹脂、ジアリルフタレ−ト樹脂、アクリル系樹脂、その他等の微粉末等からなる有機化合物系のブロッキング防止剤の１種ないし２種以上を添加することができる。
その添加量としては、樹脂１００重量部に対し０．０１〜３重量％位が好ましい。
【００５０】
次に、本発明において、上記のような各樹脂組成物を使用して、本発明にかかる遮光性積層フィルムを製造する方法について説明すると、例えば、本発明においては、まず、少なくとも熱可塑性樹脂と白色系着色剤とを含む樹脂組成物、少なくとも熱可塑性樹脂と黒色系着色剤とを含む樹脂組成物、および、メタロセン触媒（シングルサイト触媒）使用して重合したエチレン−α・オレフィン共重合体、または、直鎖状（線状）低密度ポリエチレン（マルチサイト触媒を使用して重合したポリマ−、ＬＬＤＰＥ）と、高圧法低密度ポリエチレン（ＬＤＰＥ）とをビヒクルの主成分とする樹脂組成物を製造し、次いで、その３種の樹脂組成物を使用し、これらを、例えば、Ｔダイ共押出機、インフレ−ション共押出機等を使用して共押出成形し、第１層が、少なくとも熱可塑性樹脂と白色系着色剤とを含む樹脂組成物による白色樹脂層、第２層が、少なくとも熱可塑性樹脂と黒色系着色剤とを含む樹脂組成物による黒色樹脂層、および、第３層が、少なくともメタロセン触媒（シングルサイト触媒）使用して重合したエチレン−α・オレフィン共重合体、または、直鎖状（線状）低密度ポリエチレン（マルチサイト触媒を使用して重合したポリマ−、ＬＬＤＰＥ）と、高圧法低密度ポリエチレン（ＬＤＰＥ）とを含有する樹脂組成物によるヒ−トシ−ル性樹脂層の順で３層共押出積層した構成からなる本発明にかかる３種３層の遮光性積層フィルムを製造することができる。
【００５１】
而して、本発明においては、上記と同様に、少なくとも熱可塑性樹脂と白色系着色剤とを含む樹脂組成物と、少なくとも熱可塑性樹脂と黒色系着色剤とを含む樹脂組成物、少なくとも熱可塑性性樹脂をビヒクルの主成分とする樹脂組成物、および、少なくともメタロセン触媒（シングルサイト触媒）使用して重合したエチレン−α・オレフィン共重合体、または、直鎖状（線状）低密度ポリエチレン（マルチサイト触媒を使用して重合したポリマ−、ＬＬＤＰＥ）と、高圧法低密度ポリエチレン（ＬＤＰＥ）とを含有する樹脂組成物を調製し、これらの樹脂組成物を任意に組み合わせて、その樹脂組成物を使用し、これらを、例えば、Ｔダイ共押出機、インフレ−ション共押出機等を使用して共押出成形して、前述の種々の形態からなる遮光性積層フィルムを製造し得るものである。
また、本発明においては、本発明にかかる遮光性積層フィルムを製造するに際して、更に、その使用目的、用途等によって、他の材料を使用し、これを任意に共押出積層して、種々の形態からなる遮光性積層フィルムを設計して製造することができるものである。
【００５２】
而して、本発明において、上記のような白色樹脂層、黒色樹脂層、あるいは、灰色系樹脂層等は、その一方の層で太陽光等を吸収すると共にその他方の層で太陽光等を反射ないし拡散し、その２層による相乗の作用効果により、太陽あるいは蛍光灯等からなる太陽光あるいは蛍光等の透過を完全に阻止ないし遮断し、包装袋内に充填包装した内容物の分解ないし変質、あるいは、褪色、その他等の光劣化をより一層防止するという作用効果を大ならしめるものである。
更に、本発明においては、上記の白色樹脂層の一方が、その上に直接的あるいは間接的に設ける印刷模様層の下地層等の機能を兼備することになり、印刷模様層を構成する文字、図形、記号、絵柄、その他等の印刷画像をより一層鮮明にし、美麗な印刷模様を再現ないし顕現することができるという効果を奏することができるものである。
また、本発明においては、上記の熱可塑性樹脂層は、透明、あるいは、半透明ないし不透明あ層を構成し、上記の白色樹脂層あるいは黒色樹脂層、灰色樹脂層等を保護、あるいは、隠蔽すると共にその熱可塑性樹脂層の一方が、その上に直接的あるいは間接的に設ける印刷模様層の下地層等の機能を兼備することになり、印刷模様層を構成する文字、図形、記号、絵柄、その他等の印刷画像をより一層鮮明にし、美麗な印刷模様を再現ないし顕現することができるという効果を奏することができるものである。
【００５３】
次に、本発明において、本発明にかかる遮光性積層フィルムの膜厚としては、約９μｍ〜１２０μｍ位、好ましくは、１０μｍ〜６０μｍ位が望ましいものである。
而して、上記の遮光性積層フィルムにおいて、該遮光性積層フィルムを構成する各層の膜厚としては、まず、白色樹脂層としては、膜厚３μｍ〜４０μｍ、好ましくは、４μｍ〜３０μｍ位、黒色樹脂層としては、膜厚２μｍ〜４０μｍ、好ましくは、３μｍ〜３０μｍ位、熱可塑性樹脂層としては、膜厚３μｍ〜４０μｍ、好ましくは、４μｍ〜３０μｍ位、ヒ−トシ−ル性樹脂層としては、膜厚３μｍ〜４０μｍ、好ましくは、４μｍ〜３０μｍ位の範囲からなることが好ましいものである。
【００５４】
上記において、本発明にかかる多層積層樹脂フィルムを構成する各層の膜厚として、まず、白色樹脂層の膜厚として、膜厚３μｍ未満であると、黒色樹脂層を隠蔽することが困難になり、外観上、美観性等が低下することと、白色樹脂層の上に、印刷模様層等を設ける場合、印刷模様層等の階調あるいは色調等が影響を受けること等の理由から好ましくなく、また、膜厚４０μｍを越えると、黒色樹脂層の隠蔽性等は高くなるものの、全体の厚みが大きくなり、包装ゴミ等として環境に与える影響等が大きくなる恐れがあること等の理由から好ましくなく、また、黒色樹脂層の膜厚として、膜厚２μｍ未満であると、遮光性ないし光遮断性層等としての機能が低下し、更に、厚みムラに大きく左右されるという問題点を生じるおそれがあること等の理由から好ましくなく、また、膜厚４０μｍを越えると、遮光性ないし光遮断性等は高くなるが、それを隠蔽する隠蔽性樹脂層あるいは白色樹脂層等の設定、選択等が困難になること等の理由から好ましくなく、更に、熱可塑性樹脂層の膜厚として、膜厚３μｍ未満であると、保護性、隠蔽性等の機能を奏することが困難になり、また、外観性、美観性等が低下すること等の理由から好ましくなく、また、膜厚４０μｍを越えると、全体の層厚が大きくなり、廃棄する際に、環境対応等に好ましくないことの理由から好ましくなくないものであり、また、ヒ−トシ−ル性樹脂層の膜厚３μｍ未満であると、ヒ−トシ−ル性樹脂層等としての機能も低下すること等の理由から好ましくなく、また、膜厚４０μｍをこえると、全体の層厚が大きく廃棄する際に、環境対応等に好ましくないことの理由から好ましくなくなものである。
【００５５】
以上の説明で明らかなように、本発明にかかる遮光性積層フィルムは、強度等を有し、かつ、耐侯性、耐熱性、耐水性、その他等の諸物性に優れ、特に、遮光性ないし光遮断性に優れ、また、ヒ−トシ−ル性等にも優れ、内容物の充填包装適性、保存適性等を有し、更に、使用後に焼却廃棄処理する際に有害物質等を発生することなく、廃棄処理適性、環境適性等に極めて優れているというものである。
また、本発明にかかる多層積層樹脂フィルムは、金属（異物）探知機等に反応せず、それによる金属片（異物）検査を容易にするという利点を有するものである。
而して、本発明にかかる遮光性積層フィルムは、これを遮光性ないし光遮断性材料あるいはヒ−トシ−ル性樹脂層等として使用し、これと、他のプラスチックフィルム等の基材フィルム、紙基材、酸素ガスあるいは水蒸気等の透過を阻止するバリア性基材、セロハン、織布ないし不織布、ガラス板、その他等の種々の基材の１種ないし２種以上と任意に積層して、種々の形態からなる本発明にかかる電子レンジ対応包装用積層フィルムを製造し得るものである。
【００５６】
なお、本発明においては、中間層として、例えば、酸素バリアー層および衝撃吸収樹脂層の何れか一方または両方を設けることもできる。
また、これらの層を数層設けることもできる。
例えば、酸素バリアー層としては、ポリ塩化ビニリデン系樹脂フィルム、エチレン−ビニルアルコール共重合体フィルム、酸化珪素、酸化アルミニウム等の無機酸化物の蒸着膜を設けた無機物蒸着フィルムを用いることもできる。
衝撃吸収樹脂層としては、ナイロンフィルムが好適に用いられる。
ナイロンフィルムは、１軸延伸、２軸延伸または無延伸の何れのものであっても好適に用いることができる。
衝撃吸収樹脂層の厚さは特に限定されないが、通常５〜４０μｍ、好ましくは１０〜３０μｍの範囲である。
但し、こうした中間層を設ける場合であっても、接着剤層は、最内層であるヒ−トシ−ル性樹脂層上、または接着剤層を介して、ヒ−トシ−ル性樹脂層上に設けることが、空気抜け孔を容易に生じさせる観点から好ましい。
【００５７】
また、本発明にかかる電子レンジ対応包装用積層フィルムの各層を形成する樹脂には、本発明の目的の達成を阻害しない範囲で、滑剤、酸化防止剤、帯電防止剤、着色剤のような公知の添加剤を随時添加することができる。
各々の層は、ウレタン系接着剤等の接着剤を用いて貼着することもできる。
なお、公知のもので衛生的に支障のないものであればそれ以外の接着剤の使用も可能である。
【００５８】
次に、本発明において、基材フィルムとヒ−トシ−ル性樹脂層、その他等を積層する方法について説明すると、例えば、プライマ−剤層あるいはラミネ−ト用接着剤層等を介して積層するドライラミネ−ト積層法、または、プライマ−剤層あるいはアンカ−コ−ト剤層等を介して、各種の樹脂等を溶融押出して積層する押出ラミネ−ト積層法、その他等の積層法を用いて、種々の形態からなる本発明にかかる電子レンジ対応包装用積層フィルムを製造することができる。
【００５９】
次に、本発明において、上記のラミネ−ト用接着剤層について説明すると、かかるラミネ−ト用接着剤層を構成するラミネ−ト用接着剤としては、例えば、ポリ酢酸ビニル系接着剤、アクリル酸のエチル、ブチル、２−エチルヘキシルエステル等のホモポリマ−、あるいは、これらとメタクリル酸メチル、アクリロニトリル、スチレン等との共重合体等からなるポリアクリル酸エステル系接着剤、シアノアクリレ−ト系接着剤、エチレンと酢酸ビニル、アクリル酸エチル、アクリル酸、メタクリル酸等のモノマ−との共重合体等からなるエチレン共重合体系接着剤、セルロ−ス系接着剤、ポリエステル系接着剤、ポリアミド系接着剤、ポリイミド系接着剤、尿素樹脂またはメラミン樹脂等からなるアミノ樹脂系接着剤、フェノ−ル樹脂系接着剤、エポキシ系接着剤、ポリウレタン系接着剤、反応型（メタ）アクリル系接着剤、クロロプレンゴム、ニトリルゴム、スチレン−ブタジエンゴム等からなるゴム系接着剤、シリコ−ン系接着剤、アルカリ金属シリケ−ト、低融点ガラス等からなる無機系接着剤、その他等の接着剤を使用することがてきる。
上記の接着剤の組成系は、水性型、溶液型、エマルジョン型、分散型等のいずれの組成物形態でもよく、また、その性状は、フィルム・シ−ト状、粉末状、固形状等のいずれの形態でもよく、更に、接着機構については、化学反応型、溶剤揮発型、熱溶融型、熱圧型等のいずれの形態でもよいものである。
而して、上記の接着剤は、例えば、ロ−ルコ−ト法、グラビアロ−ルコ−ト法、キスコ−ト法、その他等のコ−ト法、あるいは、印刷法等によって施すことができ、そのコ−ティング量としては、０．１〜１０ｇ／ｍ2 （乾燥状態）位が望ましい。
【００６０】
次に、本発明において、上記のアンカ−コ−ト剤層について説明すると、かかるアンカ−コ−ト剤層を構成するアンカ−コ−ト剤としては、例えば、アルキルチタネ−ト等の有機チタン系、イソシアネ−ト系、ポリエチレンイミン系、ポリプタジエン系、その他等の水性ないし油性の各種のアンカ−コ−ト剤を使用することができる。
上記のアンカ−コ−ト剤は、例えば、ロ−ルコ−ト、グラビアロ−ルコ−ト、キスコ−ト、その他等のコ−ティング法を用いてコ−ティングすることができ、そのコ−ティング量としては、０．１〜５ｇ／ｍ2 （乾燥状態）位が望ましい。
【００６１】
また、上記の押出ラミネ−ト積層法における溶融押出樹脂層としては、例えば、ポリエチレン系樹脂、ポリプロピレン系樹脂、酸変性ポリエチレン系樹脂、酸変性ポリプロピレン系樹脂、エチレン−アクリル酸またはメタクリル酸共重合体、サ−リン系樹脂、エチレン−酢酸ビニル共重合体、ポリ酢酸ビニル系樹脂、エチレン−アクリル酸エステルまたはメタクリル酸エステル共重合体、ポリスチレン系樹脂、ポリ塩化ビニル系樹脂、その他等の熱可塑性樹脂の１種ないし２種以上を使用することができる。
なお、上記の押出ラミネ−ト積層法において、より強固な接着強度を得るために、例えば、上記のアンカ−コ−ト剤等のアンカ−コ−ト剤層を介して、積層することができる。
【００６２】
更に、本発明においては、プライマ−剤層としては、例えば、ポリウレタン系樹脂、ポリエステル系樹脂、ポリアミド系樹脂、エポキシ系樹脂、フェノ−ル系樹脂、（メタ）アクリル系樹脂、ポリ酢酸ビニル系樹脂、ポリエチレンアルイハポリプロピレン等のポリオレフィン系樹脂あるいはその共重合体ないし変性樹脂、セルロ−ス系樹脂、その他等をビヒクルの主成分とする樹脂組成物を使用してプライマ−剤層を形成することができる。
なお、本発明においては、例えば、ロ−ルコ−ト、グラビアロ−ルコ−ト、キスコ−ト、その他等のコ−ティング法を用いてコ−ティングしてプライマ−コ−ト剤層を形成することができ、而して、そのコ−ティング量としては、０．１〜１０ｇ／ｍ2 （乾燥状態）位が望ましい。
また、本発明においては、上記の積層を行う際に、必要ならば、例えば、コロナ処理、オゾン処理等の前処理をフィルムに施すことがでる。
【００６３】
次に、本発明において、本発明にかかる電子レンジ対応包装用積層フィルムを使用し、これを製袋した包装用袋について説明すると、まず、その包装用袋を製造する製袋法としては、例えば、上記の本発明にかかる電子レンジ対応包装用積層フィルムを使用し、その内層のヒ−トシ−ル性樹脂層の面を対向させて、それを折り重ねるか、或いは、その二枚を重ね合わせ、更に、その周辺端部をヒ−トシ−ルしてシ−ル部を設けて包装用袋を製造することができる。
而して、その製袋方法としては、上記の本発明にかかる電子レンジ対応包装用積層フィルムを、その内層の面を対向させて折り曲げるか、あるいはその二枚を重ね合わせ、更にその外周の周辺端部を、例えば、側面シ−ル型、二方シ−ル型、三方シ−ル型、四方シ−ル型、封筒貼りシ−ル型、合掌貼りシ−ル型（ピロ−シ−ル型）、ひだ付シ−ル型、平底シ−ル型、角底シ−ル型、その他等のヒ−トシ−ル形態によりヒ−トシ−ルして、本発明にかかる種々の形態の包装用袋を製造することができる。
その他、例えば、自立性包装袋（スタンディングパウチ）等も製造することが可能である。
上記において、ヒ−トシ−ルの方法としては、例えば、バ−シ−ル、回転ロ−ルシ−ル、ベルトシ−ル、インパルスシ−ル、高周波シ−ル、超音波シ−ル等の公知の方法で行うことができる。
【００６４】
而して、本発明において、上記で製造される包装用袋は、本発明にかかる遮光性積層フィルムを使用する場合、遮光性ないし光遮断性に優れ、例えば、太陽あるいは蛍光灯等による太陽光あるいは蛍光等の透過を阻止し、内容物が、分解ないし変質し、あるいは、褪色、その他等の光劣化を引き起こすということを防止することが可能であることから、例えば、内容物として、油脂等を含む飲食品等である場合、太陽光あるいは蛍光等の透過によるし油脂成分等の酸化を防止し得るという利点を有するものである。
特に、冷凍飲食品等においては、通常、ス−パ−等の量販店で取り扱われることが多く、この場合、蛍光灯等による蛍光等を多く受ける陳列棚に置かれて販売されているのが実状である。
而して、上記のような環境下において販売されている冷凍飲食品等は、油脂成分が、５００ｎｍ以下の波長の光線による影響を大きく受け、５５０ｎｍ前後の黄色帯域に可視光の吸収極大を持っていることから、蛍光灯等による蛍光等の影響を受け、その酸化反応が促進し、内容物の分解ないし変質等を生じるおそれがあるものである。
しかしながら、上記のように本発明にかかる遮光性積層フィルムは、特に、遮光性ないし光遮断性に優れ、例えば、太陽あるいは蛍光灯等による太陽光あるいは蛍光等の透過を阻止し、内容物が、分解ないし変質し、あるいは、褪色、その他等の光劣化を引き起こすということを防止することが可能であることから、本発明にかかる遮光性積層フィルムを使用して製造した包装用袋を使用した冷凍飲食品においては、ス−パ−等の量販店で取り扱われ、蛍光灯等による蛍光等を多く受ける陳列棚に置かれて販売されて、蛍光灯等による蛍光等の影響を受けても、それによる酸化反応の促進を防止し、内容物の分解ないし変質等の発生を防止し得るものである。
また、本発明において、上記で製造される包装用袋は、アルミニウム箔あるいはアルミニウム蒸着フィルム等を使用しないことから、金属（異物）探知機を使用し、金属（異物）探知機等による金属（異物）探知も可能であるという利点を有するものである。
【００６５】
本発明にかかる電子レンジ対応包装用積層フィルムを使用した電子レンジ対応包装用袋は、上述したヒ−トシ−ル性樹脂層が包装用袋の内側になるように配置され、所定の被シール部をシールして作製された電子レンジ対応包装用袋であって、前記の接着剤層が、シールされた前記被シール部の少なくとも一領域を、前記包装用袋の内側から外側に向かって横断するように形成されたことに特徴を有する。
また、本発明の電子レンジ対応容器は、上述した本発明にかかる電子レンジ対応包装用積層フィルムを容器蓋体とし、当該容器蓋体を、ヒ−トシ−ル性樹脂層が容器本体側になるように配置して、所定の被シール部をシールして作製された電子レンジ対応容器であって、前記接着剤層が、シールされた前記被シール部の少なくとも一領域を、前記容器の内側から外側に向かって横断するように形成されたことに特徴を有する。
【００６６】
これらの電子レンジ対応包装用袋及び容器によれば、本発明にかかる電子レンジ対応包装用積層フィルムで作製された包装用袋のシール部及び容器蓋体のシール部には、前記の接着剤層がシール部を横断するように設けられていることが必要であり、その結果、電子レンジで加熱された冷凍食品を包む包装用袋及び容器蓋体のシール部が部分的に破壊されて、その内圧を低下させることができる。
本発明の包装用袋及び容器は、従来型の包装用袋や容器とは異なり、接着剤層の形成位置や形成の精度がある程度許容されるので、包装用袋及び容器の作製が簡易である。
また、包装用袋及び容器の内圧を低下させるために有効に作用する接着剤層が、ヒ−トシ−ル性樹脂層と基材フィルムの間に設けられているので、直接内容物に接触することもない。
さらに、常温以下、すなわち食品等の包装工程時や包装後の冷凍時の環境温度領域において、得られた包装用袋や容器のシール強度が十分であるので、輸送や保管中にシール面からの剥離等による包装袋や容器の密封状態の解放が起こることがない。
【００６７】
而して、本発明にかかる包装用袋は、本発明にかかる電子レンジ対応包装用積層フィルムを、そのヒ−トシ−ル性樹脂層の面が向かい合うように重ね合わせ、所望の被シール部をヒートシールすることによって、本発明の電子レンジ対応包装用袋を製造することができる。
また、ピロー包装にも適用することができ、その背シール部に空気抜けを生じさせることができる。
さらに、本発明にかかる電子レンジ対応包装用積層フィルムを容器蓋体とし、その容器蓋体を、ヒ−トシ−ル性樹脂層が容器本体側になるように配置して、所定の被シール部をシールすることによって、本発明の電子レンジ対応容器を製造することもできる。
ヒートシールの方法は、従来公知の方法を使用でき、例えば、加熱バー、加熱ナイフ、加熱ワイヤ、インパルスシールのような外部加熱方式、または超音波シール、誘電加熱シールのような内部加熱方式を使用できる。
【００６８】
【実施例】
次に、本発明について実施例を挙げて更に具体的に説明する。
実施例１
（１）．まず、下記の（イ）〜（ハ）の樹脂組成物を調製した。
（イ）．（第一層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕８５．０重量部と、白色顔料として酸化チタン１５．０重量部と、合成シリカ０．５重量部と、エルカ酸アミド０．０５重量部と、エチレンビスオレイルアミド０．０５重量部とを十分に混練して、第１層を構成する樹脂組成物を調製した。
（ロ）．（第二層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕７３．５重量部と、黒色顔料としてカ−ボンブラック１．５重量部と、白色顔料として酸化チタン２５．０重量部、エルカ酸アミド０．０５重量部とを十分に混練して、第２層を構成する樹脂組成物を調製した。
（ハ）．（第三層）にシングルサイト系触媒（メタロセン触媒）を使用して重合したエチレン−α・オレフィン共重合体〔三井化学株式会社製、商品名、エボリュ−ＳＰ２０２０：密度＝０．９１６ｇ／ｍ3 、メルトフロ−レ−ト（ＭＦＲ）＝１．５ｇ／１０分〕２０．０重量部と、高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕８０．０重量部と、合成シリカ０．５重量部と、エルカ酸アミド０．０５重量部と、エチレンビスオレイルアミド０．０５重量部とを十分に混練して、第３層を構成する樹脂組成物を調製した。
（２）．次に、上記で調製した（イ）〜（ハ）の樹脂組成物を使用し、これらを、インフレ−ション共押出機を用いて、（イ）の樹脂組成物による層を２０μｍ、（ロ）の樹脂組成物による層を１０μｍ、（ハ）の樹脂組成物による層を２０μｍにそれぞれ共押出して３層からなる未延伸の遮光性積層フィルムを製造した。
上記で製造した遮光性積層フィルムは、外観から視認すると乳白色で美観性に優れ、また、遮光性ないし光遮断性は十分であり、油脂の酸化に起因する各波長をほとんど透過せず、極めて良好であった。
（３）．次に、厚さ１５μｍの二軸延伸ナイロン６フィルムのコロナ処理面に、通常のグラビアインキ組成物を使用し、グラビア印刷方式で所望の印刷模様を形成した後、その印刷模様の面の一領域に（図３、４参照）、ポリアミド系樹脂、硝化綿及びポリエチレンワックスを含有するホットメルト系接着剤（融点：８３．８℃、商品名、ＥＯＰワニス：ザ・インクテック株式会社製）をパターン状に、厚さ３μｍとなるようにパ−トコートして、接着剤層を形成した。
更に、その全面に、２液硬化型のポリウレタン系ラミネ−ト用接着剤をグラビアロ−ルコ−ト法を用いて厚さ４．０ｇ／ｍ2 （乾燥状態）にコ−ティングしてラミネ−ト用接着剤層を形成し、次いで、該ラミネ−ト用接着剤層面に、上記の（２）で製造した遮光性積層フィルムを、その（イ）の白色樹脂層のコロナ処理面の面を対向させて重ね合わせ、しかる後、その両者をドライラミネ−トして積層して、本発明にかかる電子レンジ対応包装用積層フィルムを製造した。
次いで、上記で製造した電子レンジ対応包装用積層フィルムを使用し、縦ピロ−充填包装機を用いて、上記のホットメルト系接着剤層をパ−トコ−トした接着剤層の部分がエンドシ−ル部になるように、ピロ−包装用袋を製造した。
上記で製造したピロ−包装用袋内に、その開口部から急速冷凍した炊飯を充填包装し、しかる後、その開口部の端部をヒ−トシ−ルして、冷凍食品包装製品を製造した。
上記で製造した冷凍食品包装製品は、ス−パ−等の量販店において、蛍光灯等による光線を多く受ける陳列棚に置いて販売しても、内容物の分解ないし変質等は認められなかった。
また、上記で製造した冷凍食品包装製品は、金属探知機による異物検査も可能であった。
更に、上記で製造した冷凍食品包装製品を電子レンジへ掛けて加温したところ、パ−トコ−トした接着剤層の部分から、蒸気の内圧により破袋し、爆発音、飛び散り等は全くなかった。
【００６９】
実施例２
（１）．まず、下記の（イ）〜（ハ）の樹脂組成物を調製した。
（イ）．（第一層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕８５．０重量部と、白色顔料として酸化チタン１５．０重量部と、合成シリカ０．５重量部と、エルカ酸アミド０．０５重量部と、エチレンビスオレイルアミド０．０５重量部とを十分に混練して、第１層を構成する樹脂組成物を調製した。
（ロ）．（第二層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕７３．５重量部と、黒色顔料としてカ−ボンブラック１．５重量部と、白色顔料として酸化チタン２５．０重量部、エルカ酸アミド０．０５重量部とを十分に混練して、第２層を構成する樹脂組成物を調製した。
（ハ）．（第三層）にシングルサイト系触媒（メタロセン触媒）を使用して重合したエチレン−α・オレフィン共重合体〔三井化学株式会社製、商品名、エボリュ−ＳＰ２０２０：密度＝０．９１６ｇ／ｍ3 、メルトフロ−レ−ト（ＭＦＲ）＝１．５ｇ／１０分〕４０．０重量部と、高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕６０．０重量部と、合成シリカ０．５重量部と、エルカ酸アミド０．０５重量部と、エチレンビスオレイルアミド０．０５重量部とを十分に混練して、第３層を構成する樹脂組成物を調製した。
（２）．次に、上記で調製した（イ）〜（ハ）の樹脂組成物を使用し、これらを、インフレ−ション共押出機を用いて、（イ）の樹脂組成物による層を２０μｍ、（ロ）の樹脂組成物による層を１０μｍ、（ハ）の樹脂組成物による層を２０μｍにそれぞれ共押出して３層からなる未延伸の遮光性積層フィルムを製造した。
上記で製造した遮光性積層フィルムは、外観から視認すると乳白色で美観性に優れ、また、遮光性ないし光遮断性は十分であり、油脂の酸化に起因する各波長をほとんど透過せず、極めて良好であった。
（３）．厚さ１２μｍの二軸延伸ポリエチレンテレフタレ−トフィルムのコロナ処理面の面に、通常のグラビアインキ組成物を使用し、グラビア印刷方式で所望の印刷模様を形成した後、その印刷模様の面の一領域に（図３、４参照）、エチレン−酢酸ビニル共重合体樹脂をビヒクルの主成分とする接着ワニス（融点：６６．８℃、ＷＴ−ＰＣ剤：ザ・インクテック株式会社製）をパターン状に、厚さ３μｍとなるようにパ−トコートして、接着剤層を形成した。
更に、その全面に、２液硬化型のポリウレタン系ラミネ−ト用接着剤をグラビアロ−ルコ−ト法を用いて厚さ４．０ｇ／ｍ2 （乾燥状態）にコ−ティングしてラミネ−ト用接着剤層を形成し、次いで、該ラミネ−ト用接着剤層面に、上記の（２）で製造した遮光性積層フィルムを、その（イ）の白色樹脂層のコロナ処理面の面を対向させて重ね合わせ、しかる後、その両者をドライラミネ−トして積層して、本発明にかかる電子レンジ対応包装用積層フィルムを製造した。
次いで、上記で製造した電子レンジ対応包装用積層フィルムを使用し、縦ピロ−充填包装機を用いて、上記のホットメルト系接着剤層をパ−トコ−トした接着剤層の部分がエンドシ−ル部になるように、ピロ−包装用袋を製造した。
上記で製造したピロ−包装用袋内に、その開口部から急速冷凍した炊飯を充填包装し、しかる後、その開口部の端部をヒ−トシ−ルして、冷凍食品包装製品を製造した。
上記で製造した冷凍食品包装製品は、ス−パ−等の量販店において、蛍光灯等による光線を多く受ける陳列棚に置いて販売しても、内容物の分解ないし変質等は認められなかった。
また、上記で製造した冷凍食品包装製品は、金属探知機による異物検査も可能であった。
更に、上記で製造した冷凍食品包装製品を電子レンジへ掛けて加温したところ、パ−トコ−トした接着剤層の部分から、蒸気の内圧により破袋し、爆発音、飛び散り等は全くなかった。
【００７０】
実施例３
（１）．まず、下記の（イ）〜（ニ）の樹脂組成物を調製した。
（イ）．（第一層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕１００．０重量部と、合成シリカ０．５重量部と、エルカ酸アミド０．０５重量部と、エチレンビスオレイルアミド０．０５重量部とを十分に混練して、第１層を構成する樹脂組成物を調製した。
（ロ）．（第二層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕８５．０重量部と、白色顔料として酸化チタン１５．０重量部と、合成シリカ０．５重量部と、エルカ酸アミド０．０５重量部と、エチレンビスオレイルアミド０．０５重量部とを十分に混練して、第２層を構成する樹脂組成物を調製した。
（ハ）．（第三層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕７３．５重量部と、黒色顔料としてカ−ボンブラック１．５重量部と、白色顔料として酸化チタン２５．０重量部、エルカ酸アミド０．０５重量部とを十分に混練して、第３層を構成する樹脂組成物を調製した。
（ニ）．（第四層）にシングルサイト系触媒（メタロセン触媒）を使用して重合したエチレン−α・オレフィン共重合体〔三井化学株式会社製、商品名、エボリュ−ＳＰ２０２０：密度＝０．９１６ｇ／ｍ3 、メルトフロ−レ−ト（ＭＦＲ）＝１．５ｇ／１０分〕２０．０重量部と、高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕８０．０重量部と、合成シリカ０．５重量部と、エルカ酸アミド０．０５重量部と、エチレンビスオレイルアミド０．０５重量部とを十分に混練して、第４層を構成する樹脂組成物を調製した。
（２）．次に、上記で調製した（イ）〜（ニ）の樹脂組成物を使用し、これらを、インフレ−ション共押出機を用いて、（イ）の樹脂組成物による層を１０μｍ、（ロ）の樹脂組成物による層を２０μｍ、（ハ）の樹脂組成物による層を１０μｍ、（ニ）の樹脂組成物による層を１０μｍにそれぞれ共押出して４層からなる未延伸の遮光性積層フィルムを製造した。
上記で製造した遮光性積層フィルムは、外観から視認すると乳白色で美観性に優れ、また、遮光性ないし光遮断性は十分であり、油脂の酸化に起因する各波長をほとんど透過せず、極めて良好であった。
（３）．次に、厚さ１５μｍの二軸延伸ナイロン６フィルムのコロナ処理面に、通常のグラビアインキ組成物を使用し、グラビア印刷方式で所望の印刷模様を形成した後、その印刷模様の面の一領域に（図３、４参照）、ポリアミド系樹脂、硝化綿及びポリエチレンワックスを含有するホットメルト系接着剤（融点：８３．８℃、商品名、ＥＯＰワニス：ザ・インクテック株式会社製）をパターン状に、厚さ３μｍとなるようにパ−トコートして、接着剤層を形成した。
更に、その全面に、２液硬化型のポリウレタン系ラミネ−ト用接着剤をグラビアロ−ルコ−ト法を用いて厚さ４．０ｇ／ｍ2 （乾燥状態）にコ−ティングしてラミネ−ト用接着剤層を形成し、次いで、該ラミネ−ト用接着剤層面に、上記の（２）で製造した遮光性積層フィルムを、その（イ）の透明樹脂層のコロナ処理面の面を対向させて重ね合わせ、しかる後、その両者をドライラミネ−トして積層して、本発明にかかる電子レンジ対応包装用積層フィルムを製造した。
次いで、上記で製造した電子レンジ対応包装用積層フィルムを使用し、縦ピロ−充填包装機を用いて、上記のホットメルト系接着剤層をパ−トコ−トした接着剤層の部分がエンドシ−ル部になるように、ピロ−包装用袋を製造した。
上記で製造したピロ−包装用袋内に、その開口部から急速冷凍した炊飯を充填包装し、しかる後、その開口部の端部をヒ−トシ−ルして、冷凍食品包装製品を製造した。
上記で製造した冷凍食品包装製品は、ス−パ−等の量販店において、蛍光灯等による光線を多く受ける陳列棚に置いて販売しても、内容物の分解ないし変質等は認められなかった。
また、上記で製造した冷凍食品包装製品は、金属探知機による異物検査も可能であった。
更に、上記で製造した冷凍食品包装製品を電子レンジへ掛けて加温したところ、パ−トコ−トした接着剤層の部分から、蒸気の内圧により破袋し、爆発音、飛び散り等は全くなかった。
【００７１】
実施例４
（１）．まず、下記の（イ）〜（ニ）の樹脂組成物を調製した。
（イ）．（第一層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕１００．０重量部と、合成シリカ０．５重量部と、エルカ酸アミド０．０５重量部と、エチレンビスオレイルアミド０．０５重量部とを十分に混練して、第１層を構成する樹脂組成物を調製した。
（ロ）．（第二層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕８５．０重量部と、白色顔料として酸化チタン１５．０重量部と、合成シリカ０．５重量部と、エルカ酸アミド０．０５重量部と、エチレンビスオレイルアミド０．０５重量部とを十分に混練して、第２層を構成する樹脂組成物を調製した。
（ハ）．（第三層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕７３．５重量部と、黒色顔料としてカ−ボンブラック１．５重量部と、白色顔料として酸化チタン２５．０重量部、エルカ酸アミド０．０５重量部とを十分に混練して、第３層を構成する樹脂組成物を調製した。
（ニ）．（第四層）にシングルサイト系触媒（メタロセン触媒）を使用して重合したエチレン−α・オレフィン共重合体〔三井化学株式会社製、商品名、エボリュ−ＳＰ２０２０：密度＝０．９１６ｇ／ｍ3 、メルトフロ−レ−ト（ＭＦＲ）＝１．５ｇ／１０分〕４０．０重量部と、高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕６０．０重量部と、合成シリカ０．５重量部と、エルカ酸アミド０．０５重量部と、エチレンビスオレイルアミド０．０５重量部とを十分に混練して、第４層を構成する樹脂組成物を調製した。
（２）．次に、上記で調製した（イ）〜（ニ）の樹脂組成物を使用し、これらを、インフレ−ション共押出機を用いて、（イ）の樹脂組成物による層を１０μｍ、（ロ）の樹脂組成物による層を２０μｍ、（ハ）の樹脂組成物による層を１０μｍ、（ニ）の樹脂組成物による層を１０μｍにそれぞれ共押出して４層からなる未延伸の遮光性積層フィルムを製造した。
上記で製造した遮光性積層フィルムは、外観から視認すると乳白色で美観性に優れ、また、遮光性ないし光遮断性は十分であり、油脂の酸化に起因する各波長をほとんど透過せず、極めて良好であった。
（３）．次に、膜厚２００Åの酸化珪素の蒸着膜（化学気相成長法による）を有する膜厚１２μｍの二軸延伸ポリエチレンテレフタレ−トフィルムの酸化珪素の蒸着膜の面に、グロ−放電プラズマ発生装置を使用し、パワ−９ｋｗ、酸素ガス（Ｏ2 ）：アルゴンガス（Ａｒ）＝７．０：２．５（単位：ｓｌｍ）からなる混合ガスを使用し、混合ガス圧６×１０-5Ｔｏｒｒで酸素／アルゴン混合ガスプラズマ処理を行って、酸化珪素の蒸着膜面の表面張力を５４ｄｙｎｅ／ｃｍ以上向上させてたプラズマ処理面を形成した。
更に、上記で形成した酸化珪素の蒸着膜のプラズマ処理の面に、ポリウレタン系樹脂の初期縮合物に、エポキシ系のシランカップリング剤（８．０重量％）とブロッキング防止剤（１．０重量％）を添加し、十分に混練してなるプライマ−樹脂組成物を使用し、これをグラビアロ−ルコ−ト法により、膜厚０．５ｇ／ｍ2 （乾燥状態）になるようにコ−ティングしてプライマ−層を形成した。
次いで、上記でプライマ−剤層を形成した後、そのプライマ−剤層を含む全面に、通常のグラビアインキ組成物を使用し、グラビア印刷方式で所望の印刷模様を形成した後、その印刷模様の面の一領域に（図３、４参照）、ポリアミド系樹脂、硝化綿及びポリエチレンワックスを含有するホットメルト系接着剤（融点：８３．８℃、商品名、ＥＯＰワニス：ザ・インクテック株式会社製）をパターン状に、厚さ３μｍとなるようにパ−トコートして、接着剤層を形成した。
更に、その全面に、２液硬化型のポリウレタン系ラミネ−ト用接着剤をグラビアロ−ルコ−ト法を用いて厚さ４．０ｇ／ｍ2 （乾燥状態）にコ−ティングしてラミネ−ト用接着剤層を形成し、次いで、該ラミネ−ト用接着剤層面に、上記の（２）で製造した遮光性積層フィルムを、その（イ）の透明樹脂層のコロナ処理面の面を対向させて重ね合わせ、しかる後、その両者をドライラミネ−トして積層して、本発明にかかる電子レンジ対応包装用積層フィルムを製造した。
次いで、上記で製造した電子レンジ対応包装用積層フィルムを使用し、縦ピロ−充填包装機を用いて、上記のホットメルト系接着剤層をパ−トコ−トした接着剤層の部分がエンドシ−ル部になるように、ピロ−包装用袋を製造した。
上記で製造したピロ−包装用袋内に、その開口部から急速冷凍した炊飯を充填包装し、しかる後、その開口部の端部をヒ−トシ−ルして、冷凍食品包装製品を製造した。
上記で製造した冷凍食品包装製品は、ス−パ−等の量販店において、蛍光灯等による光線を多く受ける陳列棚に置いて販売しても、内容物の分解ないし変質等は認められなかった。
また、上記で製造した冷凍食品包装製品は、金属探知機による異物検査も可能であった。
更に、上記で製造した冷凍食品包装製品を電子レンジへ掛けて加温したところ、パ−トコ−トした接着剤層の部分から、蒸気の内圧により破袋し、爆発音、飛び散り等は全くなかった。
【００７２】
実施例５
（１）．まず、下記の（イ）〜（ホ）の樹脂組成物を調製した。
（イ）．（第一層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕１００．０重量部と、合成シリカ０．５重量部と、エルカ酸アミド０．０５重量部と、エチレンビスオレイルアミド０．０５重量部とを十分に混練して、第１層を構成する樹脂組成物を調製した。
（ロ）．（第二層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕８５．０重量部と、白色顔料として酸化チタン１５．０重量部と、合成シリカ０．５重量部と、エルカ酸アミド０．０５重量部と、エチレンビスオレイルアミド０．０５重量部とを十分に混練して、第２層を構成する樹脂組成物を調製した。
（ハ）．（第三層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕７３．５重量部と、黒色顔料としてカ−ボンブラック１．５重量部と、白色顔料として酸化チタン２５．０重量部、エルカ酸アミド０．０５重量部とを十分に混練して、第３層を構成する樹脂組成物を調製した。
（ニ）．（第四層）に高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕８５．０重量部と、白色顔料として酸化チタン１５．０重量部と、合成シリカ０．５重量部と、エルカ酸アミド０．０５重量部と、エチレンビスオレイルアミド０．０５重量部とを十分に混練して、第４層を構成する樹脂組成物を調製した。
（ホ）．（第五層）にシングルサイト系触媒（メタロセン触媒）を使用して重合したエチレン−α・オレフィン共重合体〔三井化学株式会社製、商品名、エボリュ−ＳＰ２０２０：密度＝０．９１６ｇ／ｍ3 、メルトフロ−レ−ト（ＭＦＲ）＝１．５ｇ／１０分〕２０．０重量部と、高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕８０．０重量部と、合成シリカ０．５重量部と、エルカ酸アミド０．０５重量部と、エチレンビスオレイルアミド０．０５重量部とを十分に混練して、第５層を構成する樹脂組成物を調製した。
（２）．次に、上記で調製した（イ）〜（ホ）の樹脂組成物を使用し、これらを、インフレ−ション共押出機を用いて、（イ）の樹脂組成物による層を５μｍ、（ロ）の樹脂組成物による層を２０μｍ、（ハ）の樹脂組成物による層を１０μｍ、（ニ）の樹脂組成物による層を１０μｍ、（ホ）の樹脂組成物による層を５μｍにそれぞれ共押出して５層からなる未延伸の遮光性積層フィルムを製造した。
上記で製造した遮光性積層フィルムは、外観から視認すると乳白色で美観性に優れ、また、遮光性ないし光遮断性は十分であり、油脂の酸化に起因する各波長をほとんど透過せず、極めて良好であった。
（３）．次に、厚さ１５μｍの二軸延伸ナイロン６フィルムのコロナ処理面に、通常のグラビアインキ組成物を使用し、グラビア印刷方式で所望の印刷模様を形成した後、その印刷模様の面の一領域に（図３、４参照）、ポリアミド系樹脂、硝化綿及びポリエチレンワックスを含有するホットメルト系接着剤（融点：８３．８℃、商品名、ＥＯＰワニス：ザ・インクテック株式会社製）をパターン状に、厚さ３μｍとなるようにパ−トコートして、接着剤層を形成した。
更に、その全面に、２液硬化型のポリウレタン系ラミネ−ト用接着剤をグラビアロ−ルコ−ト法を用いて厚さ４．０ｇ／ｍ2 （乾燥状態）にコ−ティングしてラミネ−ト用接着剤層を形成し、次いで、該ラミネ−ト用接着剤層面に、上記の（２）で製造した遮光性積層フィルムを、その（イ）の透明樹脂層のコロナ処理面の面を対向させて重ね合わせ、しかる後、その両者をドライラミネ−トして積層して、本発明にかかる電子レンジ対応包装用積層フィルムを製造した。
次いで、上記で製造した電子レンジ対応包装用積層フィルムを使用し、縦ピロ−充填包装機を用いて、上記のホットメルト系接着剤層をパ−トコ−トした接着剤層の部分がエンドシ−ル部になるように、ピロ−包装用袋を製造した。
上記で製造したピロ−包装用袋内に、その開口部から急速冷凍した炊飯を充填包装し、しかる後、その開口部の端部をヒ−トシ−ルして、冷凍食品包装製品を製造した。
上記で製造した冷凍食品包装製品は、ス−パ−等の量販店において、蛍光灯等による光線を多く受ける陳列棚に置いて販売しても、内容物の分解ないし変質等は認められなかった。
また、上記で製造した冷凍食品包装製品は、金属探知機による異物検査も可能であった。
更に、上記で製造した冷凍食品包装製品を電子レンジへ掛けて加温したところ、パ−トコ−トした接着剤層の部分から、蒸気の内圧により破袋し、爆発音、飛び散り等は全くなかった。
【００７３】
実施例６
（１）．まず、シングルサイト系触媒（メタロセン触媒）を使用して重合したエチレン−α・オレフィン共重合体〔三井化学株式会社製、商品名、エボリュ−ＳＰ２０２０：密度＝０．９１６ｇ／ｍ3 、メルトフロ−レ−ト（ＭＦＲ）＝１．５ｇ／１０分〕２０．０重量部と、高圧重合法を使用して重合した低密度ポリエチレン〔三井化学株式会社製、商品名、ミラソン１６Ｐ：密度＝０．９２３ｇ／ｍ3 、メルトフロ−レ−ト（ＭＦＲ）＝３．７ｇ／１０分〕８０．０重量部と、合成シリカ０．５重量部と、エルカ酸アミド０．０５重量部と、エチレンビスオレイルアミド０．０５重量部とを十分に混練して、樹脂組成物を調製した。
次に、上記で調製した樹脂組成物を使用し、これらを、インフレ−ション押出機を用いて、膜厚５０μｍの未延伸の樹脂フィルムを製造した。
（２）．次に、厚さ１５μｍの二軸延伸ナイロン６フィルムのコロナ処理面に、通常のグラビアインキ組成物を使用し、グラビア印刷方式で所望の印刷模様を形成した後、その印刷模様の面の一領域に（図３、４参照）、ポリアミド系樹脂、硝化綿及びポリエチレンワックスを含有するホットメルト系接着剤（融点：８３．８℃、商品名、ＥＯＰワニス：ザ・インクテック株式会社製）をパターン状に、厚さ３μｍとなるようにパ−トコートして、接着剤層を形成した。
更に、その全面に、２液硬化型のポリウレタン系ラミネ−ト用接着剤をグラビアロ−ルコ−ト法を用いて厚さ４．０ｇ／ｍ2 （乾燥状態）にコ−ティングしてラミネ−ト用接着剤層を形成し、次いで、該ラミネ−ト用接着剤層面に、上記の（１）で製造した未延伸の樹脂フィルムを、そのコロナ処理面の面を対向させて重ね合わせ、しかる後、その両者をドライラミネ−トして積層して、本発明にかかる電子レンジ対応包装用積層フィルムを製造した。
次いで、上記で製造した電子レンジ対応包装用積層フィルムを使用し、縦ピロ−充填包装機を用いて、上記のホットメルト系接着剤層をパ−トコ−トした接着剤層の部分がエンドシ−ル部になるように、ピロ−包装用袋を製造した。
上記で製造したピロ−包装用袋内に、その開口部から急速冷凍した炊飯を充填包装し、しかる後、その開口部の端部をヒ−トシ−ルして、冷凍食品包装製品を製造した。
上記で製造した冷凍食品包装製品を電子レンジへ掛けて加温したところ、パ−トコ−トした接着剤層の部分から、蒸気の内圧により破袋し、爆発音、飛び散り等は全くなかった。
【００７４】
比較例１
上記の実施例１において、実施例１にかかる遮光性積層フィルムを使用する代りに、ヒ−トシ−ル性樹脂フィルムとして、膜厚５０μｍのポリオレフィン系樹脂フィルム（出光ユニテック株式会社製、商品名、ユニクレストＭＳ−２５０ＣＧ、低密度ポリエチレンベ−スフィルム）を使用し、それ以外は、上記の実施例１と全く同様にして、電子レンジ対応包装用積層フィルムを製造し、更に、それを使用した包装用袋、冷凍食品包装製品を製造した。
【００７５】
実験例
上記の実施例１〜６にかかる電子レンジ対応包装用積層フィルム、および、比較例１にかかるポリオレフィン系樹脂フィルムについて、（１）．膜厚、（２）．全光線透過率、（３）．遮光性、（４）．ホットタック性、（５）．電子レンジ自動開封性を測定して評価した。
（１）．膜厚の測定
これは、ソニ−株式会社製のμ−メ−タ−機を使用して測定した。
（２）．全光線透過率の測定
これは、スガ試験機株式会社製、機種名、ヘ−ズメ−タ（ＳＭ−Ｃ）を使用して全光線における透過率を測定して評価した。
（３）．遮光性の測定
これは、島津製作所株式会社製、機種名、ＵＶ−２４００ＰＣ、分光光度計を用いて、２２０〔ｎｍ〕〜８００〔ｎｍ〕の領域の光線透過率を測定して評価した。
（４）．ホットタック性の測定
これは、Ｈ．Ｗ．Ｔｈｅｌｌｅｒ．Ｉｎｃ製のホットタックシ−ラ−から８０〔℃〕→１２０〔℃〕の３７５ｍＳ後のホットタック強度を測定した。
低温シ−ル性として、強度１Ｎ到達温度を比較評価した。
（５）．電子レンジ自動開封性の測定
これは、Ａ５サイズのピロ−包装用袋を作製し、その中へ１００ｍｌの水を入れ密閉した。
家庭用５００Ｗの電子レンジで約２分間温め、水蒸気内圧による破袋・開封状態・破袋音を五感で確認して測定した。
上記の測定結果を下記の表１に示す。
【００７６】
（表１）
2004195757.tif 000003
2004195757.tif 000004
上記の表１において、ホットタック性の欄中、◎は、初期密着が非常に高いこと（１００℃以下）を意味し、○は、初期密着が良好で、縦ピロ−包装が可能であることを意味し、×は、初期密着が低く、縦ピロ−包装に耐えられないことを意味し、また、電子レンジ自動開封性の破袋状態の欄中、◎は、所定の位置からエア−抜けが可能であることを意味し、○は、所定の位置からエア−抜けするが、他の位置（シ−ル部）へも若干影響を与えることを意味し、×は、所定の位置以外からのエア−抜けが発生することを意味し、また、電子レンジ自動開封性の破袋音の欄中、◎は、破裂音が全く聞こえないことを意味し、○は、極僅かな破裂音を伴うが、基本的には音がしないことを意味し、×は、大きな破裂音を伴うことを意味し、また、電子レンジ包材としての総評の欄中、◎は、極めて優れた自動開封性を示し、電子レンジ包材として好ましいことを意味し、○は、優れたホットタック自動開封性を示し、電子レンジ包材として好ましいことを意味し、△は、電子レンジ包材として使用可能であることを意味し、×は、電子レンジ包材として好ましくないことを意味するものである。
【００７７】
上記の表１に示す測定結果から明らかなように、実施例１〜５にかかるものは、外観、美観性等を保ちながら、適性な遮光性ないし光遮断性を有し、遮光性包装用材料としてアッピ−ル力が強く、十分に実用性等を有するものであり、また、実施例６のものは、遮光性ないし光遮断性に劣るが、その他においては優れているものであり、これに対し、比較例１にかかるポリオレフィン系樹脂フィルムは、若干の遮光性ないし光遮断性を有しながらも、外観に映えない、アッピ−ル力の弱い包装用材料であることが判明した。
【００７８】
【発明の効果】
以上の説明で明らかなように、本発明は、少なくとも、基材フィルムと、少なくともエチレン−α・オレフィン共重合体と高圧法低密度ポリエチレンとを混合して含有する樹脂組成物によるヒ−トシ−ル性樹脂層とを積層した積層フィルムからなり、更に、上記の基材フィルムとヒ−トシ−ル性樹脂層との層間に、室温以下の温度環境では所定の接着強度を有するが、高温の温度環境では上記の接着強度が低下する接着剤層を設けて電子レンジ対応包装用積層フィルムを製造し、次いで、該電子レンジ対応包装用積層フィルムを使用し、これを製袋して包装用袋を製造し、しかる後、その包装用袋内に、例えば、シュウマイ、コロッケ、メンチカツ、おにぎり、焼きそば、中華まんじゅう、その他等の冷凍食品、あるいは、はんぺん、さつまあげ、惣菜、その他等のチルド食品等を充填包装し、更に、冷凍ないし冷蔵処理して密閉包装製品を製造し、次いで、該密閉包装製品を、その内容物を食するために、密閉包装製品そのままの状態で電子レンジで加熱又は加熱調理して、密閉包装製品の内圧が、空気の膨張や内容物内の水蒸気の発生等によって上昇しても、ヒ−トシ−ル性樹脂層が良好に部分的に破壊し、その結果、包装製品を構成する包装用袋の破袋等を防止し得ることができ、それにより内容物が飛散し周囲を汚染したり、更には、不測の事故等を起こすこともなく、しかも、密閉包装製品は、その製造中、あるいは、その輸送、保管中等において破袋することもなく極めて良好な電子レンジ対応包装用積層フィルムおよびそれを使用した包装用袋を製造し得ることができるというものである。
【図面の簡単な説明】
【図１】本発明にかかる電子レンジ対応包装用積層フィルムについてその一例の層構成を示す概略的断面図である。
【図２】上記の図１に示す本発明にかかる電子レンジ対応包装用積層フィルムを使用し、これを製袋して製造した本発明にかかる電子レンジ対応包装用積層フィルムを使用した包装用袋についてその一例の構成を示す概略的斜視図である。
【図３】上記の図２に示す本発明にかかる電子レンジ対応包装用積層フィルムを使用した包装用袋について電子レンジで加熱ないし加熱調理した包装用袋の自動開封機構の構成について模式的に示す概略的拡大断面図である。
【図４】本発明にかかる電子レンジ対応包装用積層フィルムを使用し、これを製袋して製造した本発明にかかる電子レンジ対応包装用積層フィルムを使用した包装用袋について別の一例の構成を示す概略的斜視図である。
【記号の説明】
１  基材フィルム
２、２ａ  ヒ−トシ−ル性樹脂層
３  積層フィルム
４  接着剤層
５  電子レンジ対応包装用積層フィルム
Ａ  電子レンジ対応包装用積層フィルム
Ｂ  包装用袋
【図１】
2004195757.tif 000005
【図２】
2004195757.tif 000006
【図３】
2004195757.tif 000007
【図４】
2004195757.tif 000008